(57)【要約】【課題】  黒色金属板における耐疵付き性及び耐指紋性が著しく改善されており、更には導電性も高められた樹脂塗装金属板等を提供することにある。【解決手段】  片面または両面が黒色である黒色金属板における黒色側表面の一方または両方に、白色顔料及び／又は光輝顔料を含有する樹脂塗膜が被覆された樹脂塗装金属板であり、  該樹脂塗膜の膜厚は０．５〜１０μｍであり、且つ、該樹脂塗膜に含まれる白色顔料及び／又は光輝顔料の添加量は、合計で１〜２５質量％であって、且つ、  該樹脂塗装金属板の色調は、日本電色株式会社製色差計（ＳＺＳ−Σ９０）で測定したＬ値で４４．０〜６０．０を満足するものである。【特許請求の範囲】
【請求項１】
片面または両面が黒色である黒色金属板における黒色側表面の一方または両方に、白色顔料及び／又は光輝顔料を含有する樹脂塗膜が被覆された樹脂塗装金属板であり、
該樹脂塗膜の膜厚は０．５〜１０μｍであり、且つ、該樹脂塗膜に含まれる白色顔料及び／又は光輝顔料の添加量は、合計で１〜２５質量％であって、且つ、
該樹脂塗装金属板の色調は、日本電色株式会社製色差計（ＳＺＳ−Σ９０）で測定したＬ値で４４．０〜６０．０を満足することを特徴とする耐疵付き性及び耐指紋性に優れた樹脂塗装金属板。
【請求項２】
前記白色顔料及び／又は光輝顔料は酸化物系顔料である請求項１に記載の樹脂塗装金属板。
【請求項３】
前記白色顔料及び／又は光輝顔料としては、酸化チタンを含有するものである請求項１または２に記載の樹脂塗装金属板。
【請求項４】
前記黒色金属板は、金属板の少なくとも一方に黒色塗膜が被覆されているか、または金属板の少なくとも一方が黒色処理されているものである請求項１〜３のいずれかに記載の樹脂塗装金属板。
【請求項５】
前記黒色塗膜及び／又は樹脂塗膜は、更に導電性フィラーを含有するものである請求項４に記載の樹脂塗装金属板。
【請求項６】
前記導電性フィラーはＮｉである求項５に記載の樹脂塗装金属板。
【請求項７】
前記黒色塗膜及び樹脂塗膜の両方に導電性フィラーを含有する場合は、該黒色塗膜及び樹脂塗膜の膜厚は合計で１３μｍ以下である請求項５または６に記載の樹脂塗装金属板。
【請求項８】
電子機器部材の構成素材として用いられるものである請求項１〜７のいずれかに記載の樹脂塗装金属板。
【請求項９】
電子機器部材の筺体として用いられるものである請求項８に記載の樹脂塗装金属板。
【請求項１０】
更に放熱性に優れた請求項８または９に記載の樹脂塗装金属板であって、
前記黒色金属板は、金属板の表裏面（ここで、裏面とは電子機器部材用樹脂塗装金属板の内側を意味し；表面とは電子機器部材用樹脂塗装金属板から見て外気側を意味する）に、放熱性を有する放熱塗膜が１μｍ超の厚さで被覆されたものであり、
該放熱塗膜のうち少なくとも表面は、黒色添加剤として少なくともカーボンブラックを１質量％以上含有する黒色塗膜が被覆されており、
該樹脂塗装金属体を１００℃に加熱したときの赤外線（波長：４．５〜１５．４μｍ）の積分放射率が下式（１）を満足することにより、放熱性が高められたものである請求項８または９に記載の樹脂塗装金属板。
ａ×ｂ≧０．４２  …  式（１）
ａ：表面の樹脂塗装金属板の赤外線積分放射率
ｂ：裏面の樹脂塗装金属板の赤外線積分放射率
【請求項１１】
更に放熱性に優れた請求項８または９に記載の樹脂塗装金属板であって、
前記黒色金属板は、金属板の表裏面（ここで、裏面とは電子機器部材用樹脂塗装金属板の内側を意味し、表面とは電子機器部材用樹脂塗装金属板から見て外気側を意味する）に、放熱性を有する放熱塗膜が１μｍ超の厚さで被覆されたものであり、
前記白色顔料及び／又は光輝顔料として、放熱性を有する酸化チタンを含有する場合は、該放熱塗膜のうち少なくとも一方は、黒色添加剤として少なくともカーボンブラックを１質量％以上含有する黒色塗膜が被覆されているか、または金属板を黒色処理したものであり、
該樹脂塗装金属体を１００℃に加熱したときの赤外線（波長：４．５〜１５．４μｍ）の積分放射率が下式（１）を満足することにより、放熱性が高められたものである請求項８または９に記載の樹脂塗装金属板。
ａ×ｂ≧０．４２  …  式（１）
ａ：表面の樹脂塗装金属板の赤外線積分放射率
ｂ：裏面の樹脂塗装金属板の赤外線積分放射率
【請求項１２】
前記カーボンブラックの平均粒径は５〜１００ｎｍである請求項１０または１１に記載の樹脂塗装金属板。
【請求項１３】
更に、放熱性及び自己冷却性に優れた請求項８または９に記載の樹脂塗装金属板であって、
前記黒色金属板は、金属板の表裏面（ここで、裏面とは電子機器部材用樹脂塗装金属板の内側を意味し、表面とは電子機器部材用樹脂塗装金属板から見て外気側を意味する）に塗膜が１μｍ超の厚さで被覆されたものであり、
このうち少なくとも表面の塗膜は、黒色添加剤として、少なくともカーボンブラックを１質量％以上含有しており、
該樹脂塗装金属体を１００℃に加熱したときの赤外線（波長：４．５〜１５．４μｍ）の積分放射率が、下式（２）及び下式（３）を満足することにより、放熱性及び自己冷却性が高められたものである請求項８または９に記載の樹脂塗装金属板。
ｂ≦０．９（ａ−０．０５）                  …  式（２）
（ａ−０．０５）×（ｂ−０．０５）≧０．０８…  式（３）
ａ：表面の樹脂塗装金属板の赤外線積分放射率
ｂ：裏面の樹脂塗装金属板の赤外線積分放射率
【請求項１４】
更に、放熱性及び自己冷却性に優れた請求項８または９に記載の樹脂塗装金属板であって、
前記黒色金属板は、金属板の表裏面（ここで、裏面とは電子機器部材用樹脂塗装金属板の内側を意味し、表面とは電子機器部材用樹脂塗装金属板から見て外気側を意味する）に塗膜が１μｍ超の厚さで被覆されたものであり、
前記白色顔料及び／又は光輝顔料として、放熱性を有する酸化チタンを含有する場合は、金属板の少なくとも表面は、放熱性の黒色塗膜で被覆されているか、または金属板を黒色処理したものであり、
該表面の放熱性黒色塗膜は、カーボンブラックを１質量％以上含有しており、
該樹脂塗装金属体を１００℃に加熱したときの赤外線（波長：４．５〜１５．４μｍ）の積分放射率が、下式（２）及び下式（３）を満足することにより、放熱性及び自己冷却性が高められたものである請求項８または９に記載の樹脂塗装金属板。
ｂ≦０．９（ａ−０．０５）                  …  式（２）
（ａ−０．０５）×（ｂ−０．０５）≧０．０８…  式（３）
ａ：表面の樹脂塗装金属板の赤外線積分放射率
ｂ：裏面の樹脂塗装金属板の赤外線積分放射率
【請求項１５】
閉じられた空間に発熱体を内蔵する電子機器部品であって、
該電子機器部品は、その外壁の全部または一部が請求項１〜１４のいずれかに記載の樹脂塗装金属板で構成されていることを特徴とする電子機器部品。
【発明の詳細な説明】
【技術分野】
【０００１】
本発明は、黒色金属板における耐疵付き性や耐指紋性が著しく改善されており、更には導電性も高められた樹脂塗装金属板に関するものである。更に本発明は、上記特性に加えて、更に放熱性；放熱性及び自己冷却性にも優れた電子・電気・光学機器（以下、電子機器で代表させる場合がある）部材用の樹脂塗装金属板；並びに、これらの特性に優れた電子機器部品に関するものである。これらの金属板は、特に電子機器等の筺体として有用であり、放熱特性に極めて優れている為、ＣＤ、ＬＤ、ＤＶＤ、ＣＤ−ＲＯＭ、ＣＤ−ＲＡＭ、ＰＤＰ、ＬＣＤ等の情報記録分野；パソコン、カーナビ、カーＡＶ等の電気・電子・通信関連分野等に好適であり、更にプロジェクター、テレビ、ビデオ、ゲーム機等のＡＶ機器；コピー機、プリンター等の複写機；エアコン室外機等の電源ボックスカバー、制御ボックスカバー、自動販売機、冷蔵庫等、様々な電子機器部材の構成素材として用いることができる。
【背景技術】
【０００２】
黒色の外観が要求される用途に適用される黒色表面処理金属板として、例えばＺｎ−Ｎｉめっき、Ｚｎ−Ｃｏ−Ｍｏめっきといった特殊めっきを施しためっき表面に、酸化処理等によりめっき表面自体を黒色化した金属板（黒色下地処理した金属板）；加工性の優れた樹脂に種々の導電性顔料（ニッケル、酸化亜鉛、導電性酸化チタン、りん化鉄等の金属または金属化合物）を添加した塗膜を金属板に被覆する所謂「導電性プレコート金属板」等が汎用されている。
【０００３】
ところが、これらの黒色金属板は、取扱い時や加工時等において、疵が非常に発生し易く（耐疵付き性の低下）、また、指紋が付着すると目立ち易い（耐指紋性の低下）という問題を抱えている。
【０００４】
このうち「耐疵付き性」の改善に関しては、皮膜硬度を高めたり、皮膜中にワックスを添加して皮膜の潤滑性を高める等の方法が施されている。しかしながら、上記方法による改善効果には限界があり、例えば黒色金属板を折曲げ加工する等、苛酷な加工が要求される場合には、皮膜硬度や潤滑性をあまり高くすることができない、といった不具合を有している。
【０００５】
そこで、これらの問題を一挙に解決し得る金属板として、特許文献１には、黒色塗膜にクリアー塗膜を被覆した導電性黒色表面処理金属板が開示されている。これは、「クリアー塗膜は、導電性付与に有効であると共に、特に耐疵付き性及び耐指紋性を著しく高める作用がある」という知見に基づいて出願されたものであり、折曲げ加工が必要な用途にも適用可能である。しかしながら、その後の研究により、クリアー塗膜では、比較的軟らかい材料によって発生する軽度の疵は改善し得ても、鋼板のエッジ等の様に硬くて鋭利なものが擦れて発生した重度の疵は抑えることが困難であることが分った。また、クリアー塗膜が被覆された金属板は、黒色塗膜の色調がそのまま外観として反映される為、色調によっては疵や指紋が目立ち易くなり、クリアー塗膜形成による改善効果が充分に発揮されない場合がある。
【０００６】
そこで本発明者らは、「黒色度は多少低下したとしても、鋼板のエッジ等の様に硬くて鋭利なものが擦れて発生した重度の疵そのものを抑制し、目立ち難くすること」を最優先課題として掲げ、当該課題を解決すべく、上述したクリアー塗膜に代わる新しい塗膜成分として、白色顔料及び／又は光輝顔料に着目して検討した。
【０００７】
上記顔料自体は公知であり、白色顔料として酸化チタン等；光輝顔料（メタリック顔料）として、パール顔料、アルミニウム顔料等が代表的に挙げられる。これらの顔料は、反射した光によってキラキラ感、メタリック感、パール感等を呈し、変化に富んだ意匠性に優れた外観をもたらすことから、自動車、各種印刷物、ＯＡ機器等の様々な用途に使用されているが、当該顔料を、耐疵付き性や耐指紋性の改善目的で使用してみようとする発想は全くない。
【０００８】
例えば特許文献２〜４には、種々の光輝顔料／メタリック塗料／改質真珠光沢顔料が開示されているが、いずれも、これら顔料の特性（光輝感、光反射量等）改善という本来の目的の為に提案されたものに過ぎず、耐疵付き性や耐指紋性との関係で、上記顔料が如何なる作用を発揮し得るか、更には上記顔料を含む樹脂塗膜をどの様に制御すれば耐疵付き性等が改善されるのか、といった点について、何も教示するところがない。
【０００９】
一方、電子・電気・光学機器（以下、再び、電子機器で代表させる場合がある）の分野に目を向けると、近年、電子機器の高性能化・小型化に伴い、電子機器等のシャーシ内部における発熱量が増大（高温化）し、高熱化するといった問題が生じている（電子機器内部の高熱化）。電子機器の内部温度は通常雰囲気温度で約４０〜７０℃、最高で１００℃程度の高温になることがあるが、そうすると、ＩＣ、ＣＰＵ（半導体素子）、ディスク、モーター等の耐熱温度を超える為、安定操業に支障をもたらすことが指摘されている。更に温度が上昇すると半導体素子が壊れて故障する等し、電子機器部品の寿命が低下するといった問題も抱えている。
【００１０】
そこで、電子機器の内部温度を低減化（放熱化）させる為の放熱手段として、電子機器の筺体（筺体本体、フレーム、シールドケース、液晶等のバックパネル等）に、ヒートシンクやヒートパイプ等の放熱部品を取り付ける方法；電子機器の筺体に金属板（塗装体）を用い、この金属板に穴をあけてファンを取り付け、対流を利用して放熱させる方法等が提案されている。
【００１１】
しかしながら、前者の放熱部品による方法では、電子機器内部の熱源（発熱体）から放出される熱を、せいぜい、筺体内全体へ拡散させる程度の効果しか得られず、特に筺体の容積が小さい場合、所望の放熱効果が得られない。更に、当該放熱部品の取り付けに手間がかかり、設置場所を別途確保しなければならない、コストが高くつくといった不利不便がある等、小型化・低廉化が進む電子機器用途に適用するには不適切である。
【００１２】
また、後者のファンによる方法は、電子機器の特性（水や埃に弱い）を考慮すると用途によっては適用が困難である他、前述したヒートシンク等の場合と同様、部品のコスト増、取り付けの手間及び取り付け場所の確保等の点で問題がある。
【００１３】
従って、電子機器に要求される本来の特性（防水・防塵等に伴う気密性確保、小型化・軽量化）を満足しつつ、当該電子機器内部温度の低減化（放熱特性）を達成でき、しかもその前提として、耐疵付き性及び耐指紋性にも優れる新規な金属板の提供が切望されている。
【００１４】
尚、電子機器に適用されるものではないが、熱器具（代表的にはストーブ等）の分野に適用される放射板として、特許文献５には、当該熱器具部材に使用される遠赤外線放射板（基材に、遠赤外線特性を有するセラミック層が形成されたもの）の製造方法が開示されており、「所定の黒色アクリル樹脂皮膜に、カーボンブラック等の黒色顔料を添加しても良く、これにより、遠赤外線放射特性が発揮されること；その配合量は樹脂１００質量部当たり０．１〜１０質量部、樹脂皮膜厚は通常０．１〜５μｍである」ことが記載されている。
【００１５】
しかしながら、上記公報に記載の遠赤外線放射板は、基材の片面にのみセラミック層が形成されているに過ぎず、所望の放熱性は得られないことが、本発明者らの検討結果により明らかになった。特に上記公報の遠赤外線放射板は、約２００〜３００℃といった非常に高温下での放熱特性が要求される熱器具（代表的にはストーブ等）の分野に使用されるものであり、内部温度が通常雰囲気温度で約４０〜７０℃、最高でも１００℃程度となる電子機器部材への適用については、全く意図しておらず、本発明とは適用対象が異なるものである。
【００１６】
更に上述した放熱特性に加え、電子機器の筺体には、当該筺体自体の温度上昇を抑える作用も要求される。これにより、電子機器製品の稼動中に、消費者が当該筺体に触れてやけど等する危険を防止でき、安全な製品を提供できるからである。この「電子機器の筺体自体の温度上昇を抑える特性」を、前述した「放熱性」と区別する目的で、本発明では特に、「自己冷却性」と呼ぶ。これらの両特性に優れた筺体を得るに当たり、前述した放熱対策（ヒートシンクやヒートパイプ等の放熱部品を取り付ける方法や、金属板に穴をあけてファンを取り付ける方法等）を採用したのでは、やはり、同様の問題が見られる。従って、これらの両特性を備えた筺体の提供も切望されている。
【００１７】
また、電子機器の筺体には、上述した特性に加え、更に導電性にも優れることが要求されている。しかしながら、従来使用されている黒色塗装鋼板（黒色塗膜が被覆された鋼板）等は、黒色塗膜の膜厚が厚すぎて電気抵抗値が高くなり、特に電子機器に適用するには所望のアースがとれないといった問題がある。
【特許文献１】特開２００１−１８３２２号公報（特許請求の範囲等）
【特許文献２】特開２００２−３６３７７１号公報（特許請求の範囲等）
【特許文献３】特開平１０−３３０６５７号公報（特許請求の範囲等）
【特許文献４】特開２００２−１２７９５号公報（特許請求の範囲等）
【特許文献５】特開平３−１２０３７８号公報（特許請求の範囲等）
【発明の開示】
【発明が解決しようとする課題】
【００１８】
本発明は上記事情に着目してなされたものであり、その目的は、黒色金属板における耐疵付き性及び耐指紋性が著しく改善されており、更には導電性も高められた樹脂塗装金属板；これらの特性を備えつつ、特に電子・電気・光学機器等の筺体として有用な、放熱性；放熱性及び自己冷却性；更には導電性にも優れた電子機器部材用樹脂塗装金属板；並びにこれらの特性に優れた電子機器部品を提供することにある。
【課題を解決するための手段】
【００１９】
まず、上記課題を解決し得た、（I）本発明に係る耐疵付き性及び耐指紋性に優れた樹脂塗装金属体（以下、「第一の塗装体」と呼ぶ場合がある）は、片面または両面が黒色である黒色金属板における黒色側表面の一方または両方に、白色顔料及び／又は光輝顔料を含有する樹脂塗膜が被覆された樹脂塗装金属板であり、
該樹脂塗膜の膜厚は０．５〜１０μｍであり、且つ、該樹脂塗膜に含まれる白色顔料及び／又は光輝顔料の添加量は、合計で１〜２５質量％であって、且つ、
該樹脂塗装金属板の色調は、日本電色株式会社製色差計（ＳＺＳ−Σ９０）で測定したＬ値で４４．０〜６０．０を満足するところに要旨を有するものである。
【００２０】
上記白色顔料及び／又は光輝顔料としては、酸化物系顔料（特に酸化チタンを含有する白色顔料／光輝顔料）の使用が推奨される。
【００２１】
また、上記黒色金属板は、片面または両面が黒色を有するものであれば特に限定されないが、本発明では例えば、金属板の少なくとも一方に黒色塗膜（カーボンブラック等の黒色添加剤を含有する黒色塗膜）が被覆されているもの、または金属板の少なくとも片面が黒色処理されているものが例示される。
【００２２】
上記第一の塗装体の導電性を高める目的で、上記黒色塗膜及び／又は樹脂塗膜に、更に導電性フィラー（好ましくはＮｉ）を含有することが好ましい。尚、黒色塗膜及び樹脂塗膜に導電性フィラーを添加して導電性の向上を図る場合は、当該黒色塗膜及び樹脂塗膜の膜厚を合計で１３μｍ以下とすることが推奨される。
【００２３】
更に、上記第一の塗装体を、電子機器部材の構成素材（特に電子機器部材の筺体）として用いる場合は、下記（II）及び（III）の態様が包含される。
【００２４】
即ち、（II）前述した特性（耐疵付き性及び耐指紋性）に加えて放熱性も高められた樹脂塗装金属体（以下、第二の塗装体と呼ぶ場合がある）は、上記第一の塗装体において、
前記黒色金属板は、金属板の表裏面（ここで、裏面とは電子機器部材用樹脂塗装金属板の内側を意味し；表面とは電子機器部材用樹脂塗装金属板から見て外気側を意味する）に、放熱性を有する放熱塗膜が１μｍ超の厚さで被覆されたものであり、
（II-1）該放熱塗膜のうち少なくとも表面は、黒色添加剤として少なくともカーボンブラックを１質量％以上含有する黒色塗膜が被覆されているか、または
（II-2）上記記白色顔料及び／又は光輝顔料として、放熱性を有する酸化チタンを含有する場合は、該放熱塗膜のうち少なくとも一方は、黒色添加剤として少なくともカーボンブラックを１質量％以上含有する黒色塗膜が被覆されているか、または金属板を黒色処理したものであり
（II-3）該樹脂塗装金属体を１００℃に加熱したときの赤外線（波長：４．５〜１５．４μｍ）の積分放射率が下式（１）を満足することにより、放熱性が高められたところに要旨を有するものである。
【００２５】
ａ×ｂ≧０．４２  …  式（１）
ａ：表面の樹脂塗装金属板の赤外線積分放射率
ｂ：裏面の樹脂塗装金属板の赤外線積分放射率
ここで上記黒色塗膜に添加されるカーボンブラックの好ましい平均粒径は、５〜１００ｎｍである。
【００２６】
また、（III）前述した特性（耐疵付き性及び耐指紋性）に加えて、放熱性及び自己冷却性も高められた樹脂塗装金属板（以下、第三の塗装体と呼ぶ場合がある）は、上記第一の塗装体において、
上記黒色金属板は、金属板の表裏面（ここで、裏面とは電子機器部材用樹脂塗装金属板の内側を意味し、表面とは電子機器部材用樹脂塗装金属板から見て外気側を意味する）に塗膜が１μｍ超の厚さで被覆されたものであり、
（III-1）このうち少なくとも表面の塗膜は、黒色添加剤として、少なくともカーボンブラックを１質量％以上含有しており、このうち金属板の少なくとも表面は、放熱性の黒色塗膜が被覆されているか、または
（III-2）上記白色顔料及び／又は光輝顔料として、放熱性を有する酸化チタンを含有する場合は、金属板の少なくとも表面は、放熱性の黒色塗膜で被覆されているか、または金属板を黒色処理したものであり、
該表面の放熱性黒色塗膜は、カーボンブラックを１質量％以上含有しており、
（III-3）該樹脂塗装金属体を１００℃に加熱したときの赤外線（波長：４．５〜１５．４μｍ）の積分放射率が、下式（２）及び下式（３）を満足することにより、放熱性及び自己冷却性が高められたところに要旨を有するものである。
【００２７】
ｂ≦０．９（ａ−０．０５）                  …  式（２）
（ａ−０．０５）×（ｂ−０．０５）≧０．０８…  式（３）
ａ：表面の樹脂塗装金属板の赤外線積分放射率
ｂ：裏面の樹脂塗装金属板の赤外線積分放射率
更に本発明には、閉じられた空間に発熱体を内蔵する電子機器部品であって、その外壁の全部または一部が、前述した本発明の第一〜第三の塗装体で構成されている電子機器部品（例えばＣＤ、ＬＤ、ＤＶＤ、ＣＤ−ＲＯＭ、ＣＤ−ＲＡＭ、ＰＤＰ、ＬＣＤ等の情報記録製品；パソコン、カーナビ、カーＡＶ等の電気・電子・通信関連製品；プロジェクター、テレビ、ビデオ、ゲーム機等のＡＶ機器；コピー機、プリンター等の複写機；エアコン室外機等の電源ボックスカバー、制御ボックスカバー、自動販売機、冷蔵庫等）も本発明の範囲内に包含される。
【発明の効果】
【００２８】
本発明の樹脂塗装金属板は、比較的軟らかい材料によって発生する軽度の疵は勿論のこと、鋼板のエッジ等の様に硬くて鋭利なものが擦れて発生した重度の疵をも抑制し得、目立ち難くすることができるので、耐疵付き性及び耐指紋性に極めて優れている。特に本発明の金属板は、電子機器部材用塗装体（特に筺体）として有用であり、電子機器部材に要求される本来の特性（防水・防塵等に伴う気密性確保、小型化・軽量化）を満足しつつ、当該電子機器部材の内部温度を低減させることができ（放熱特性）、また、電子機器部材用塗装体自体の温度上昇を抑える（自己冷却性）こともできる為、ＣＤ、ＬＤ、ＤＶＤ、ＣＤ−ＲＯＭ、ＣＤ−ＲＡＭ、ＰＤＰ、ＬＣＤ等の情報記録分野；パソコン、カーナビ、カーＡＶ等の電気・電子・通信関連分野等の他、プロジェクター、テレビ、ビデオ、ゲーム機等のＡＶ機器；コピー機、プリンター等の複写機；エアコン室外機等の電源ボックスカバー、制御ボックスカバー、自動販売機、冷蔵庫等、様々な電子機器部材に用いることができる。
【発明を実施するための最良の形態】
【００２９】
上述した通り、本発明の樹脂塗装金属板は、下記（I）〜（III）の態様を包含するものである。
【００３０】
（I）耐疵付き性及び耐指紋性に優れた樹脂塗装金属板（第一の塗装体）
（II）上記（Ｉ）の塗装体において、更に放熱性に優れた電子機器部材用塗装体
（第二の塗装体）
（III）上記（Ｉ）の塗装体において、更に放熱性及び自己冷却性に優れた
電子機器部材用塗装体
（第三の塗装体）
まず、上記（I）について説明する。
【００３１】
（I）耐疵付き性及び耐指紋性に優れた樹脂塗装金属板（第一の塗装体）
本発明の第一の塗装体は、片面または両面が黒色である黒色金属板における黒色側表面の一方または両方に、白色顔料及び／又は光輝顔料を含有する樹脂塗膜が被覆された樹脂塗装金属板であり、
該樹脂塗膜の膜厚は０．５〜１０μｍであり、且つ、該樹脂塗膜に含まれる白色顔料及び／又は光輝顔料の添加量は、合計で１〜２５質量％であって、且つ、
該樹脂塗装金属板の色調は、日本電色株式会社製色差計（ＳＺＳ−Σ９０）で測定したＬ値で４４．０〜６０．０を満足するところに特徴がある。
【００３２】
即ち、上記塗装体の基本構成は、黒色金属板に、白色顔料及び／又は光輝顔料を含有する樹脂塗膜が被覆されたものである。
【００３３】
（I-1）黒色金属板
本発明における「黒色金属板」は、金属板の片面または両面が黒色に着色されたものであれば全て包含される。後記する通り、本発明は、黒色金属板における耐疵付き性等を改善する為に、当該黒色金属板における黒色側表面の一方または両方に、白色顔料及び／又は光輝顔料を含有する所定の樹脂塗膜を被覆したところに最大の特徴があるのであって、黒色金属板自体については、特に限定する趣旨はないからである。本発明に用いられる黒色金属板としては、例えば（I-1-i）金属板の少なくとも一方に黒色塗膜が被覆されているか、または（I-1-ii）金属板の少なくとも一方が黒色処理されている（黒色下地処理した金属板）ものが例示される。或いは、（I-1-iii）該黒色下地処理した金属板の少なくとも一方に黒色塗膜が被覆されたものを使用しても良い。
【００３４】
（I-1-i）黒色塗膜が被覆された金属板
まず、「黒色塗膜が被覆された金属板」について説明する。
【００３５】
本発明における「黒色塗膜」とは、黒色添加剤を含有する塗膜を意味する。上記黒色添加剤としては、要するに黒色に着色し得るものであれば特に限定されず、代表的にはカーボンブラックが挙げられるが、その他、Ｆｅ，Ｃｏ，Ｎｉ，Ｃｕ，Ｍｎ，Ｍｏ,Ａｇ，Ｓｎ等の酸化物、硫化物、カーバイドや黒色の金属微粉等を使用することもできる。
【００３６】
また、上記黒色塗膜中に添加される樹脂（黒色塗膜を形成するベース樹脂）の種類は特に限定されず、通常のベース樹脂を使用することができ、例えばアクリル系樹脂、ウレタン系樹脂、ポリオレフィン系樹脂、ポリエステル系樹脂、フッ素系樹脂、シリコン系樹脂、およびそれらの混合または変性した樹脂等を適宜使用することができる。
【００３７】
更に上記黒色塗膜には、Ｎｉ等に代表される導電性フィラーを含有しても良く、これにより、優れた導電性を確保することができる（この点は、後記する）。
【００３８】
その他、上記黒色塗膜には、本発明の作用を損なわない範囲で、防錆顔料、シリカ等の顔料を添加することができる。また、上記塗膜には、架橋剤を添加しても良い、この様な架橋剤としては例えばメラミン系化合物やイソシアネート系化合物等が挙げられ、これらを１種または２種以上、０．５〜２０質量％の範囲で添加することが推奨される。
【００３９】
この様な構成からなる黒色塗膜の膜厚は上限及び下限ともに、耐疵付き性及び耐指紋性との関係では特に限定されないが、耐食性や加工性等を考慮すると、好ましい下限は１μｍ、より好ましくは３μｍである。
【００４０】
特に上記黒色塗膜に導電性フィラーを含有する場合は、膜厚の下限を２μｍに制御することが好ましく、これにより、クロムフリー塗装体であっても（後記する通り、本発明にはクロムフリー塗装体も包含される）、耐食性と導電性の両方を確保することができる。より好ましい下限は３μｍ、更により好ましくは５μｍである。
【００４１】
一方、上記黒色塗膜の膜厚の上限に関しては、本発明塗装体は特に電子機器部品への適用を意図しており、当該用途との関係上、加工性の向上も要求されること；また、曲げ加工時における塗膜のクラックや剥離等の発生防止等を考慮すると、膜厚の上限を５０μｍ（より好ましい順に、４５μｍ、４０μｍ、３５μｍ、３０μｍ）に制御することが推奨される。
【００４２】
尚、良好な加工性を備えると共に、優れた導電性も確保する為には、黒色塗膜及び樹脂塗膜に導電性フィラー（後記する）を添加することが推奨されるが、この場合は、当該黒色塗膜と樹脂塗膜の膜厚を合計で、１３μｍ以下（より好ましい順に、１２μｍ以下、１１μｍ以下、１０μｍ以下）とすることが好ましい。
【００４３】
上記黒色塗膜が施される金属板としては特に限定されず、例えば冷延鋼板、熱延鋼板、電気亜鉛めっき鋼板（ＥＧ）、溶融亜鉛めっき鋼板（ＧＩ）、合金化溶融亜鉛めっき鋼板（ＧＡ）、５％Ａｌ−Ｚｎめっき鋼板、５５％Ａｌ−Ｚｎめっき鋼板、Ａｌ等の各種めっき鋼板、ステンレス鋼板等の鋼板類や、公知の金属板等を全て適用することができる。
【００４４】
上記金属板は、耐食性向上、塗膜の密着性向上等を目的として、クロメート処理やリン酸塩処理等の表面処理が施されていてもよいが、一方、環境汚染等を考慮して、ノンクロメート処理した金属板を使用してもよく、いずれの態様も本発明の範囲内に包含される。
【００４５】
以下、ノンクロメート処理した金属板について説明する。
【００４６】
上記「ノンクロメート処理」する方法（下地処理）は特に限定されず、通常、使用される公知の下地処理を行えば良い。具体的には、リン酸塩系、シリカ系、チタン系、ジルコニウム系等の下地処理を、単独で、若しくは併用して行うことが推奨される。
【００４７】
尚、一般にノンクロメート処理すると耐食性が低下することから、耐食性向上の目的で、黒色塗膜中または下地処理の際、防錆剤を使用しても良い。上記防錆剤としては、シリカ系化合物、リン酸塩系化合物、亜リン酸塩系化合物、ポリリン酸塩系化合物、イオウ系有機化合物、ベンゾトリアゾール、タンニン酸、モリブデン酸塩系化合物、タングステン酸塩系化合物、バナジウム系化合物、シランカップリング剤等が挙げられ、これらを単独で若しくは併用することができる。特に好ましいのは、シリカ系化合物（例えばカルシウムイオン交換シリカ等）と、リン酸塩系化合物、亜リン酸塩系化合物、ポリリン酸塩系化合物（例えばトリポリリン酸アルミニウム等）との併用であり、シリカ系化合物：（リン酸塩系化合物、亜リン酸塩系化合物、またはポリリン酸塩系化合物）を、質量比率で０．５〜９．５：９．５〜０．５（より好ましくは１：９〜９：１）の範囲で併用することが推奨される。この範囲に制御することにより、所望の耐食性と加工性の両方を確保することができる。
【００４８】
上記防錆剤の使用によりノンクロメート処理金属板の耐食性は確保できるが、その反面、防錆剤の添加による加工性低下も知られている。その為、黒色塗膜の形成成分として、特にエポキシ変性ポリエステル系樹脂及び／又はフェノール誘導体を骨格に導入したポリエステル系樹脂、及び架橋剤（好ましくはイソシアネート系樹脂及び／又はメラミン系樹脂、より好ましくは両者の併用）を組合わせて使用することが推奨される。
【００４９】
このうちエポキシ変性ポリエステル系樹脂及びフェノール誘導体を骨格に導入したポリエステル系樹脂（例えばビスフェノールＡを骨格に導入したポリエステル系樹脂等）は、ポリエステル系樹脂に比べ、耐食性及び塗膜密着性に優れている。
【００５０】
一方、イソシアネート系架橋剤は加工性向上作用（加工後の外観向上作用を意味し、後記する実施例では、密着性曲げ試験におけるクラック数で評価している）を有しており、これにより、防錆剤を添加したとしても優れた加工性を確保することが可能となる。
【００５１】
また、メラミン系架橋剤は、優れた耐食性を有することが本発明者らの検討結果により明らかになった。従って、本発明では、前述した防錆剤と併用することにより、非常に良好な耐食性が得られることになる。
【００５２】
これらのイソシアネート系架橋剤及びメラミン系架橋剤は単独で使用しても良いが、両者を併用すると、ノンクロメート処理金属板における加工性及び耐食性を一層向上させることができる。具体的には、イソシアネート系樹脂１００質量部に対し、メラミン系樹脂を５〜８０質量部の比率で含有することが推奨される。メラミン系樹脂が５質量部未満の場合、所望の耐食性が得られず、一方、メラミン系樹脂が８０質量部を超えると、イソシアネート系樹脂の添加による効果が良好に発揮されず、所望の加工性向上作用が得られない。より好ましくは、イソシアネート系樹脂１００質量部に対し、１０質量部以上、４０質量部以下、更により好ましくは１５質量部以上、３０質量部以下である。
【００５３】
以上、黒色塗膜が被覆された金属板について詳述した。この黒色塗膜は、金属板の少なくとも一方に被覆されていれば良く、両面に黒色塗膜が被覆された金属板も本発明の範囲に包含される。尚、本発明を特徴付ける白色顔料及び／又は光輝顔料を含有する樹脂塗膜は、当該黒色塗膜（黒色側表面）に被覆されるのであって、黒色塗膜が何も被覆されていない金属に直接、当該樹脂塗膜が被覆されることはない。
【００５４】
（I-1-ii）金属板を黒色処理したもの（黒色下地処理した金属板）
次に、「黒色下地処理した金属板」について説明する。
【００５５】
上記黒色下地処理とは、例えばＺｎ−Ｎｉめっき鋼板、Ｚｎ−Ｃｏ−Ｍｏめっき鋼板等といった特殊めっき鋼板を酸化処理する等し、めっき表面自体を黒色化することを意味する。
【００５６】
ここで、上記特殊めっき鋼板におけるめっき付着量は、使用するめっき鋼板の種類によっても相違するが、概ね１０〜６０ｇ／ｍ2とすることが好ましい。めっき付着量が１０ｇ／ｍ2未満では耐食性が劣化し；一方、めっき付着量が６０ｇ／ｍ2を超えると、曲げ加工の際、めっきにクラックが発生し易くなる他、めっきが剥離する恐れもある。より好ましくは４０ｇ／ｍ2以下、更により好ましくは３０ｇ／ｍ2以下である。
【００５７】
上記めっき鋼板のうち、耐食性等の観点から特に好ましいのはＺｎ−Ｎｉめっき鋼板であり、例えば後記する実施例に記載の方法によって製造することができる。また、上述した黒色下地処理は通常、金属板の両面に黒色下地処理が施されるが、金属板の片面のみ黒色下地処理することも可能であり、この様な態様も本発明の範囲内に包含される。尚、片面のみ黒色下地処理された場合は、その上（黒色側表面）に本発明を特徴付ける樹脂塗膜（後記する）が被覆されるのであって、黒色下地処理されていない側に直接、当該樹脂塗膜が被覆されることはない。
【００５８】
（I-1-iii）黒色下地処理した金属板の少なくとも一方に黒色塗膜が被覆されているもの
その他、本発明における「黒色金属板」には、前述した（I-1-ii）の「黒色下地処理した金属板」の少なくとも一方に、前述した（I-1-i）の黒色塗膜が被覆されたものも包含される。具体的には、金属板の一方が黒色下地処理されており、他方が黒色塗膜を有するもの；金属板の両方が黒色下地処理されており、そのうちの片面のみが更に黒色塗膜を有するもの；金属板の両方が黒色下地処理され、且つ、黒色塗膜を有するものの全てが本発明の範囲内に含まれるのであり、各詳細は、（I-1-i）及び（I-1-ii）に詳述した通りである。
【００５９】
以上、本発明における「黒色金属板」について説明した。
【００６０】
（I-2）白色顔料及び／又は光輝顔料を含有する樹脂塗膜
次に本発明を最も特徴付ける樹脂塗膜について説明する。この樹脂塗膜は、前述した「片面または両面が黒色である黒色金属板」における黒色側表面の一方または両方に被覆されるものであり、当該樹脂塗膜は、白色顔料及び／又は光輝顔料を含有するものである。本発明では、これらの顔料を、本来の添加目的（意匠性付与）の為に被覆するのではなく、黒色金属板における耐疵付き性及び耐指紋性の改善という、従来とは全く異なる添加目的で被覆するものであり、その為に、上記樹脂塗膜の膜厚を０．５〜１０μｍに制御し、且つ、該樹脂塗膜に含まれる白色顔料及び／又は光輝顔料の添加量を合計で１〜２５質量％に調節する樹脂塗装金属板全体の色調（Ｌ値）を４４．０〜６０．０に制御したところに最大の特徴がある。
【００６１】
前述した通り、白色顔料や光輝顔料は、光輝感（メタリック色調）やパール感を付与する顔料として公知である。しかしながら、本発明では、これらの顔料を含有する樹脂塗膜が所定範囲を満足する場合は、極めて優れた耐疵付き性及び耐指紋性の作用を発揮し得、皮膜に発生した疵は勿論のこと、従来のクリアー塗膜では対処できなかった疵（鋼板のエッジ等に発生した疵そのもの）をも抑制できることを見出した点に技術的意義を有しており、耐疵付き性及び耐指紋性との関係で、上記樹脂塗膜の膜厚及び顔料添加量を所定範囲に制御するという技術的思想は、本発明独自のものであり、従来全く知られていなかったものである。
【００６２】
ちなみに前述した特許文献２〜４は、意匠性向上といった観点から、これら顔料の改質技術を開示しているに過ぎず、耐疵付き性や耐指紋性の改善については全く意図していない。その為、上記特許文献では、光輝顔料等を含有する樹脂塗膜の膜厚を約１５μｍ若しくはそれ以上（２０〜７０μｍ）と厚く被覆しており、これでは所望の耐指紋性等の改善効果が得られないことを、実験により確認している（後記する実施例を参照）。
【００６３】
以下、上記樹脂塗膜の構成について詳述する。
【００６４】
（I-2-i）上記樹脂塗膜を構成する白色顔料及び／又は光輝顔料の種類
まず、本発明に用いられる顔料のうち光輝顔料は、受けた光を反射して塗膜にメタリック感やパール感（光干渉性模様）等の意匠性を与えるものであり、例えばアルミニウム粉等の金属粉、ステンレス鋼フレーク等の金属フレーク、雲母（マイカ）、マイカシャスアイアンオキサイド（ＭＩＯ、鱗片状酸化鉄）、ガラスフレーク、ブロンズ顔料等が挙げられる。各光輝顔料には、これらをコーティングしたものも包含されており、例えば樹脂コーティングアルミニウム粉、シリカコーティングアルミニウム粉、フッ素化合物コーティングアルミニウム粉、ハステロイドコーティングガラスフレークの他；雲母を主成分とし、その表面を各種金属酸化物（二酸化チタン、酸化鉄、酸化スズ等）または各種着色顔料で被服したものも包含され、例えばパール雲母（酸化チタン被覆マイカ）等のパール顔料（例えばメルクジャパン製のIriodin103W II、Iriodin121WII、Iriodin111WII等）等の使用が推奨される。これらは単独で使用しても良いし、２種以上を併用しても構わない。
【００６５】
また、本発明に用いられる白色顔料は、塗膜に白色度を付与する目的で添加される顔料であり、例えば酸化チタン［具体的にはテイカ（株）製のJR301、JR603、JR806、JRNC等］、鉛白、亜鉛華、白亜等が挙げられる。
【００６６】
これらの白色顔料／光輝顔料は夫々、単独で使用しても良いし、２種以上を併用しても構わない。従って、白色顔料を２種以上使用するもの、光輝顔料を２種以上使用するもの、白色顔料の少なくとも１種及び光輝顔料の少なくも１種を使用するものが挙げられ、いずれの態様も全て、本発明の範囲内に包含される。
【００６７】
これらの顔料のうち、特に耐疵付き性及び耐指紋性の向上という観点からすれば、酸化物系の添加剤を含有する白色顔料／光輝顔料が好ましく、なかでも酸化チタンを含有するものが、より好ましい。具体的には、白色顔料として酸化チタン；光輝顔料として、酸化チタンを含有するもの、例えば雲母を主成分とし、その表面を上述した金属酸化物で被覆したもの、特に酸化チタン被覆マイカ（メルクジャパン製のIriodin111WII等）等］の使用が推奨される。
【００６８】
また、上記光輝顔料／白色顔料の平均粒径は、使用する顔料の形状によっても相違するが、例えば粒状の場合は概ね、０．１〜１０μｍ（好ましくは０．２μｍ以上、５μｍ以下；更に好ましくは３μｍ以下）；鱗片状（フレーク状）の場合は概ね、５〜６０μｍ（好ましくは１０μｍ以上、４０μｍ以下；更に好ましくは３０μｍ以下）とすることが推奨される。平均粒径が各下限値を下回ると、顔料添加による作用（黒色塗膜または黒色下地処理の黒色色調を、疵や指紋が目立ち難い色調に調整する隠蔽作用）が低下して膜厚を高める必要があるが、膜厚をあまり高くすると、加工性等の低下を招いてしまう（後記する）。一方、平均粒径が各上限値を超えると、塗膜の外観に色調ムラが発生し易くなる。
【００６９】
より詳細には例えば酸化チタンの場合は、平均粒径を０．１μｍ以上、０．４μｍ以下とし；酸化チタン被覆マイカの場合は、平均粒径を５μｍ以上、５０μｍ以下、厚さを０．２μｍ以上、３μｍ以下にすることが好ましい。
【００７０】
ここで、上記顔料の平均粒径は、一般的な粒度分布計によって分級後の顔料粒子の粒度分布を測定し、その測定結果に基づいて算出される小粒径側からの積算値５０％の粒度（Ｄ50）を意味する。斯かる粒度分布は、粒子に光を当てることにより生じる回折や散乱の強度パターンによって測定することができ、この様な粒度分布計としては、例えば、日機装社製のマイクロトラック9220FRAやマイクロトラックHRA等が例示される。
【００７１】
尚、上述した好ましい平均粒径を満足する顔料は、市販品を使用しても良い。例えば酸化チタン被覆マイカとして、メルクジャパン製のIriodin103W II（平均粒径１０〜６０μｍ）、Iriodin121WII（平均粒径５〜２５μｍ）、Iriodin111WII（平均粒径１５μｍ以下）等；酸化チタンとして、テイカ（株）製のJR301（平均粒径０．３０μｍ）、JR603（平均粒径０．２８μｍ）、JR806（平均粒径０．２５μｍ）、JRNC（平均粒径０．３７μｍ）等が挙げられる。
【００７２】
（I-2-ii）白色顔料及び／又は光輝顔料を含有する樹脂塗膜の膜厚及び含有量
本発明では、上記樹脂塗膜の膜厚を０．５〜１０μｍ、当該樹脂塗膜に含まれる白色顔料及び/又は光輝顔料の添加量を、合計で１〜２５質量％とする。これらの範囲を外れたものは、所望の耐疵付き性及び耐指紋性が得られないことを、後記する実施例により確認している。
【００７３】
まず、上記樹脂塗膜の膜厚は０．５〜１０μｍとする。この膜厚が０．５μｍ未満では、耐疵付き性及び耐指紋性向上作用が不充分である。好ましくは１．５μｍ以上、より好ましくは２μｍ以上である。一方、膜厚が１０μｍを超えると加工性が低下する。好ましくは６μｍ以下、より好ましくは５μｍ以下である。
【００７４】
尚、上記樹脂塗膜中に、導電性向上の目的で導電性フィラーを添加する場合は、当該樹脂塗膜の上限を６μｍとすることが推奨される。６μｍを超えると、所望の導電性が発揮され難いからである。好ましくは５μｍ以下、より好ましくは４μｍ以下である。
【００７５】
更に上記白色顔料／光輝顔料の樹脂塗膜全体に占める比率は、合計で１〜２５質量％とする。１質量％未満では、ベース塗料に対する顔料の添加量が少なくて耐疵付き性及び耐指紋性の向上作用が不十分となるからである。一方、２５質量％を超えると、塗膜の伸びが低下し、苛酷な曲げ加工を行なうと塗膜にクラック、更には塗膜剥離が発生する恐れがある。より好ましくは２質量％以上、２０質量％以下；更により好ましくは３質量％以上、１５質量％以下である。
【００７６】
尚、上記樹脂塗膜中に添加される樹脂（ベース樹脂）の種類は、耐疵付き性及び耐指紋性の観点からは特に限定されず、アクリル系樹脂、ウレタン系樹脂、ポリオレフィン系樹脂、ポリエステル系樹脂、フッ素系樹脂、シリコン系樹脂、およびそれらの混合または変性した樹脂等を適宜使用することができる。尚、本発明塗装体を特に、電子機器の筺体として使用する場合は、放熱性（後記する）の他に耐食性、加工性の向上も要求されることを考慮すると、上記ベース樹脂は、非親水性樹脂［具体的には、水との接触角が３０°以上（より好ましくは５０°以上、更により好ましくは７０°以上）を満足するもの］であることが好ましい。この様な非親水性特性を満足する樹脂は、混合度合や変性の程度等によっても変化し得るが、例えばポリエステル系樹脂、ポリオレフィン系樹脂、フッ素系樹脂、シリコン系樹脂、およびそれらの混合または変性した樹脂等の使用が好ましく、なかでもポリエステル系樹脂若しくは変性したポリエステル系樹脂（エポキシ変性ポリエステル系樹脂、フェノール誘導体を骨格に導入したポリエステル系樹脂等の熱硬化性ポリエステル系樹脂または不飽和ポリエステル系樹脂）の使用が推奨される。
【００７７】
上記樹脂塗膜には、本発明の作用を損なわない範囲で、必要に応じて更に、シリカ粒子や酸化アルミニウム等の塗料流動性向上添加剤等を含有しても良い。
【００７８】
更に上記塗膜には、本発明の作用を損なわない範囲で、防錆顔料、塗料流動性向上剤（シリカ粒子や酸化アルミニウム等）を添加しても良い。
【００７９】
また、上記塗膜には、架橋剤を添加することができる。本発明に用いられる架橋剤としては、例えばメラミン系化合物やイソシアネート系化合物等が挙げられ、これらを１種または２種以上、０．５〜２０質量％の範囲で添加することが推奨される。
【００８０】
以上、本発明における樹脂塗膜について説明した。
【００８１】
（I-3）樹脂塗装金属板の色調は、日本電色株式会社製色差計（ＳＺＳ−Σ９０）で測定したＬ値で４４．０〜６０．０
本発明の樹脂塗装金属板は、上述した構成からなるものであり、当該樹脂塗装金属板の色調は、日本電色株式会社製色差計（ＳＺＳ−Σ９０）で測定したＬ値が４４．０〜６０．０を満足するものである。ここでＬ値は、小さい程億色度が大きい（黒い）ことを意味している。
【００８２】
ここで、Ｌ値を特に上記範囲に定めたのは以下の理由による。前述した通り、本発明は黒色金属板における耐疵付き性及び耐指紋性が著しく改善された樹脂塗装金属板を提供するものであるが、本発明者らが塗膜の色調と、疵・指紋との関係について検討したところ、塗膜の色調が黒色の場合は、疵や指紋が白く目立っており；一方、塗膜の色調が白色の場合は、疵や指紋が暗く目立つことが判明した。そうすると、「塗膜の疵や指紋を目立ち難くする為には、塗膜の色調を所定範囲に調整すれば良い」ことになる。本発明は、この様な知見に基づき、樹脂塗装金属板の色調（Ｌ値）を上記範囲に定めた次第である。
【００８３】
上記Ｌ値が４４．０未満では、疵や指紋が白く目立ってしまい、所望の耐疵付き性及び耐指紋性が得られない。好ましくは４６以上、より好ましくは４８以上である。尚、Ｌ値が６０．０を超えると、疵や指紋が暗く目立ってしまう。好ましくは５６以下、より好ましくは５２以下である。
【００８４】
尚、上記塗装体において、耐疵付き性及び耐指紋性に加えて、導電性も高めたい場合には、黒色金属板及び／又は樹脂塗膜に、例えば導電性フィラーを添加することが推奨される。この導電性フィラーは、黒色金属板のみ、樹脂塗膜のみに添加しても良いし、或いは、黒色金属板及び樹脂塗膜の両方に添加しても良い。両方に導電性フィラーを添加すれば、非常に優れた導電性が得られるが、用途によっては、片面のみに導電性フィラーを添加しても良く、これによっても、所定の導電性を確保することができる。また、両面が黒色金属板の場合は、少なくとも一方のみに添加すればよい。
【００８５】
ここで、本発明に用いられる導電性フィラーとしては、Ａｇ、Ｚｎ、Ｆｅ、Ｎｉ、Ｃｕ等の金属単体；ＦｅＰ等の金属化合物が挙げられる。なかでも特に好ましいのはＮｉである。尚、その形状は特に限定されないが、より優れた導電性を得る為には、鱗片状のものを使用することが推奨される。
【００８６】
また、上記導電性フィラーの含有量は塗膜形成成分（ポリエステル樹脂等のベース樹脂の他、必要に応じて添加される架橋剤、更には黒色添加剤及び導電性フィラー、及び必要に応じて添加される添加剤も含めた、塗膜を形成する成分すべてを意味する）１００％（固形分換算）に対し、合計で１０〜５０％とする。１０％未満では所望の効果が得られない。好ましくは１５％以上、より好ましくは２０％以上、更により好ましくは３５％以下である。一方、導電性フィラーの含有量が５０％を超えると加工性が低下する。特に、塗装金属板の如く高度の曲げ加工性が要求される部位に適用する場合には、４５％以下とすることが推奨される。より好ましくは４０％以下、更により好ましくは３５％以下である。
【００８７】
尚、黒色金属板として、黒色下地処理された金属板を使用する場合にも、上述した要件を満足する導電性フィラー含有樹脂塗膜を形成することにより、良好な導電性を確保することができる。
【００８８】
以上、本発明の第一の塗装体について説明した。
【００８９】
次に、本発明の第二の塗装体及び第三の塗装体について説明する。各塗装体について説明する前に、まず、これらに共通する基本思想について説明する。
【００９０】
本発明者らは、上記第一の塗装体を特に電子機器の用途に使用するに当たり、電子機器に要求される本来の特性（防水・防塵等に伴う気密性確保、小型化・軽量化、低コスト等）を満足しつつ、当該電子機器内部温度の低減化（放熱特性）をも達成し得る電子機器部材用塗装体を提供すべく、特に、当該塗装体自体の放熱性改善を中心に鋭意検討してきた。その結果、金属板の表裏面に、所定の塗膜を被覆すれば所期の目的が達成されることを見出した。
【００９１】
そのメカニズムは、「電子機器内部の熱源（発熱体）から放出される熱（輻射熱）を、裏面の塗膜で吸収（放射）し、この熱を、表面の放熱塗膜から放射させる」というものであり、所謂『熱スルー方式』の考えを、電子機器部材にうまく適用したところに最大の特徴がある。この様な『熱スルー方式』の考えを、電子機器部材に適用し、電子機器から放出される熱量を、「金属板の裏面」→「金属板の表面」へと吸収→放射させた塗装体は従来知られておらず、新規である。
【００９２】
次に、各塗装体について説明する前に、第二の塗装体（放熱性に優れた塗装体）と、第三の塗装体（放熱性及び自己冷却性に優れた塗装体）の関係について説明する。
【００９３】
第二の塗装体も第三の塗装体も、共に前述した「熱スルー」の考えを電子機器部材に適用して放熱性の向上を図る点で、基本思想は一致する。しかしながら、両者は、究極的に目指す解決課題（主な解決課題）、当該解決課題を解決する為の技術的思想、及び構成は相違する。即ち、第二の塗装体では、放熱性の向上（電子機器内部温度の低減化）を最大の解決課題として掲げており、「表面・裏面の赤外線放射率の積はできるだけ高い程好ましい」という思想のもと、表面・裏面を、放熱塗膜を構成する一体として捉えて当該放熱塗膜の構成を特定しているのに対し；第三の塗装体では、上述した「熱スルーの考え」を利用して放熱特性を或る程度維持しながら、且つ、「塗装体自体の温度上昇抑制」を最大の解決課題として掲げており、「表裏面の赤外線放射率について積極的に差を設け、裏面の赤外線放射率は表面よりも低く、表面の赤外線放射率はできるだけ高くすることにより、塗装体に吸収された熱を放出させる」という思想のもと、表面・裏面の塗膜構成を夫々、別々に捉えて制御している点で、両者は、目指す方向性が異なる発明ともいえる。
【００９４】
即ち、第二の塗装体では、放熱性に極めて優れるものの、自己冷却性に劣る態様も包含している。一方、第三の塗装体は、自己冷却性に極めて優れたものであるが、放熱性に関しては、第二の塗装体に比べると若干低い態様も包含している。この様な両者の相違を一層明らかにすべく、第二の塗装体で定める領域［上式（１）を満足する放熱特性に優れた範囲］を図１に；第三の塗装体で定める領域［上式（３）を満足する放熱特性に優れた範囲と、上式（２）を満足する自己冷却性に優れた範囲との重複部分］を図２に、夫々、示す。これらの塗装体は、互いに重なり合う部分［表裏面の赤外線放射率の積が高い為に放熱特性に優れており、且つ、裏面に比べて表面の赤外線放射率が高い為に自己冷却性にも優れている］も包含しているが、当該部分は、放熱特性及び自己冷却性の双方に極めて優れた領域である。
【００９５】
以下、本発明に係る各塗装体について、説明する。
【００９６】
（II）耐疵付き性、耐指紋性、及び放熱性に優れた樹脂塗装金属板（第二の塗装体）
上記第二の塗装体は、前述した基本思想をベースとしてなされたものであり、前述した第一の塗装体において、上記黒色金属板は、金属板の表裏面に、放熱性を有する放熱塗膜が被覆されており、
（II-1）該放熱塗膜のうち少なくとも一方は、黒色添加剤として少なくともカーボンブラックを含有する黒色塗膜が被覆されているか、または
（II-2）白色顔料及び／又は光輝顔料として、放熱性を有する酸化チタンを含有する場合は、該放熱塗膜のうち少なくとも一方は、黒色添加剤として少なくともカーボンブラックを含有する黒色塗膜が被覆されているか、または金属板を黒色処理したものであり、
該塗装体を１００℃に加熱したときの赤外線（波長：４．５〜１５．４μｍ）の積分放射率が、下式（１）を満足することにより、放熱性が高められたものである。
【００９７】
ａ×ｂ≧０．４２  …  （１）
ａ：表面の樹脂塗装金属板の赤外線積分放射率
ｂ：裏面の樹脂塗装金属板の赤外線積分放射率
即ち、上記第二の塗装体では、当該塗装体を構成する樹脂塗膜及びＬ値については上記第一の塗装体と同じである（従って、その説明は省略する）が、黒色金属板に関し、金属板の表面及び裏面［第二の塗装体では、当該塗装体から見て外気側を「表面」、当該塗装体の内側を「裏面」と呼ぶ］に、任意の赤外線波長域（波長：４．５〜１５．４μｍ）における積分放射率（以下、単に「赤外線積分放射率」若しくは「赤外線放射率」と略記する場合がある）に、放熱性を有する放熱塗膜が被覆された構成［具体的には前述の（II-1）または（II-2）］を採用することにより、優れた放熱性を確保したところに技術的意義がある。
【００９８】
ちなみに従来の塗装体として、例えばプレス加工等の加工後に塗装するアフターコート材、加工前に予め塗装するプレコート材等が挙げられるが、これらは本発明の如く「電子機器部材用筺体として適用するに当たり、熱スルー方式の考えを適用して放熱性を高めよう」という思想は全くない為、金属板の表裏面に、所定の放熱性を有する放熱塗膜は被覆されていない。実際のところ、これら従来の塗装体は、その外観面（表面）は、意匠性や機能性（耐食性等）等の観点から塗装処理しているが、その放熱特性は低い。一方、その裏面（塗装体内部面）は無塗装か、塗装されたとしても、せいぜい、最低限の耐食性を確保する程度の塗装しか施していない（従って、所望の放熱特性は得られない）というのが実状である。従って、この様な片面塗装体では、所望の放熱特性が得られないことを、後記する実施例により確認している。
【００９９】
まず、上式（１）について説明する。
【０１００】
式（１）：ａ×ｂ≧０．４２
式中、ａ及びｂは、本発明の第二の塗装体を１００℃に加熱したときの赤外線（波長：４．５〜１５．４μｍ）の積分放射率において、表面の赤外線積分放射率（ａ）及び裏面の赤外線積分放射率（ｂ）を夫々、意味する。赤外線積分放射率は後述する方法で測定され、表面若しくは裏面の赤外線積分放射率を夫々、別々に測定することができる。
【０１０１】
上記「赤外線積分放射率」とは、換言すれば、赤外線（熱エネルギー）の放出し易さ（吸収し易さ）を意味する。従って、上記赤外線放射率が高い程、放出（吸収）される熱エネルギー量は大きくなることを示す。例えば物体（本発明では塗装体）に与えられた熱エネルギーを１００％放射する場合には、当該赤外線積分放射率は１となる。
【０１０２】
尚、本発明では、１００℃に加熱したときの赤外線積分放射率を定めているが、これは、本発明塗装体が電気機器用途（部材等によっても相違するが、通常の雰囲気温度は概ね、５０〜７０℃で、最高で約１００℃）に適用されることを考慮し、当該実用レベルの温度と一致させるべく、加熱温度を１００℃に定めたものである。
【０１０３】
本発明における赤外線積分放射率の測定方法は以下の通りである。
【０１０４】
装置：日本電子（株）製「ＪＩＲ−５５００型フーリエ変換赤外分光
光度計」及び放射測定ユニット「ＩＲＲ−２００」
測定波長範囲：４．５〜１５．４μｍ
測定温度：試料の加熱温度を１００℃に設定する
積算回数：２００回
分解能  ：１６ｃｍ-1
上記装置を用い、赤外線波長域（４．５〜１５．４μｍ）における試料の分光放射強度（実測値）を測定した。尚、上記試料の実測値は、バックグラウンドの放射強度及び装置関数が加算／付加された数値として測定される為、これらを補正する目的で、放射率測定プログラム［日本電子（株）製放射率測定プログラム］を用い、積分放射率を算出した。算出方法の詳細は以下の通りである。
【０１０５】
【数１】
2005238769.tif 000002
【０１０６】
式中、
ε（λ）      ：波長λにおける試料の分光放射率（％）
Ｅ（Ｔ）      ：温度Ｔ（℃）における試料の積分放射率（％）
Ｍ（λ，Ｔ）  ：波長λ、温度Ｔ（℃）における試料の分光放射強度
（実測値）
Ａ（λ）      ：装置関数
ＫFB（λ）    ：波長λにおける固定バックグラウンド（試料によって
変化しないバックグラウンド）の分光放射強度
ＫTB（λ，ＴTB）：波長λ、温度ＴTB（℃）におけるトラップ黒体の
分光放射強度
ＫB（λ，Ｔ）  ：波長λ、温度Ｔ（℃）における黒体の分光放射強度
（ブランクの理論式からの計算値）
λ1，λ2        ：積分する波長の範囲
を夫々、意味する。
【０１０７】
ここで、上記Ａ（λ：装置関数）、及び上記ＫFB（λ：固定バックグラウンドの分光放射強度）は、２つの黒体炉（８０℃、１６０℃）の分光放射強度の実測値、及び当該温度域における黒体の分光放射強度（ブランクの理論式からの計算値）に基づき、下記式によって算出したものである。
【０１０８】
【数２】
2005238769.tif 000003
【０１０９】
式中、
Ｍ160℃（λ，１６０℃）：
波長λにおける１６０℃の黒体炉の分光放射強度（実測値）
Ｍ80℃（λ，８０℃）：
波長λにおける８０℃の黒体炉の分光放射強度（実測値）
Ｋ160℃（λ，１６０℃）：
波長λにおける１６０℃の黒体炉の分光放射強度
（ブランクの理論式からの計算値）
Ｋ80℃（λ，８０℃）：
波長λにおける８０℃の黒体炉の分光放射強度
（ブランクの理論式からの計算値）
を夫々、意味する。
【０１１０】
尚、積分放射率Ｅ（Ｔ＝１００℃）の算出に当たり、ＫTB（λ，ＴTB）を考慮しているのは、測定に当たり、試料の周囲に、水冷したトラップ黒体を配置している為である。上記トラップ黒体の設置により、変動バックグランド放射（試料によって変化するバックグラウンド放射を意味する。試料の周囲からの放射が試料表面で反射される為、試料の分光放射強度の実測値は、このバックグランド放射が加算された数値として表れる）の分光放射強度を低くコントロールすることができる。上記のトラップ黒体は、放射率０．９６の疑似黒体を使用しており、前記ＫTB［（λ，ＴTB）：波長λ、温度ＴTB（℃）におけるトラップ黒体の分光放射強度］は、以下の様にして算出する。
【０１１１】
ＫTB（λ，ＴTB）＝０．９６×ＫB（λ，ＴTB）
式中、ＫB（λ，ＴTB）は、波長λ、温度ＴTB（℃）における黒体の
分光放射強度を意味する。
【０１１２】
本発明に係る第二の塗装体は、この様にして測定した赤外線（波長４．５〜１５．４μｍ）の積分放射率［上記Ｅ（Ｔ＝１００℃）］であって、表面の塗装体の赤外線積分放射率ａ及び裏面の塗装体の赤外線積分放射率ｂの積（ａ×ｂ）が０．４２以上［式（１）］を満足するものである。上述した通り、「ａ×ｂ」で算出される数値（塗装体から放出される赤外線積分放射率の積）は、塗装体自体の放熱効果を示す指標として有用であり、上式を満足する塗装体は、上記波長域において、平均して高い放射特性を発揮することから、上記第一の塗装体における放熱特性の目標レベルを「ａ×ｂ≧０．４２」に定めた。「ａ×ｂ」（最大で１）の値は大きい程（１に近ければ近い程）、優れた放熱特性を発揮し、好ましい順に、０．４９以上、０．５６以上、０．６１以上、０．６４以上、０．７２以上である。
【０１１３】
尚、上記第二の塗装体では、上述した放熱特性の目標レベルを満足する限り、表面の赤外線放射率と、裏面の赤外線放射率の関係は特に限定されず、表面と裏面の赤外線放射率が異なる態様、及び両面が同程度の放射率を有する態様の両方を包含する。これに対し、本発明に係る第三の塗装体では、放熱性に加え、自己冷却性の向上を主目的としており、裏面に比べ、表面の赤外線放射率が高い塗装体のみに限定している点で、両者は相違する［詳細は、第三の塗装体の項で詳述する］。
【０１１４】
具体的には、上式（１）「ａ×ｂ≧０．４２」の放熱特性を満足する限りにおいて、表面／裏面は、任意の赤外線放射率を定めることができる。但し、赤外線放射率の最大値は１であるから、上式（１）を満たす為には、少なくとも片面の赤外線放射率を０．４２以上；ａ×ｂ≧０．５６を満たす為には、少なくとも片面の赤外線放射率を０．５６以上；ａ×ｂ≧０．６４を満たす為には、少なくとも片面の赤外線放射率を０．６４以上とすることが必要である。
【０１１５】
ここで、片面の赤外線放射率は大きければ大きい程好ましく、少なくとも片面の赤外線放射率が０．６５以上を満足するものは好ましい態様である。より好ましい順に、０．７以上、０．７５以上、０．８以上である。両面が０．６５以上の塗装体は、更に好ましい。
【０１１６】
更に上記第二の塗装体では、上記赤外線（波長４．５〜１５．４μｍ）の任意の波長域における分光放射率の最大値Ａと最小値Ｂとの差（Ａ−Ｂ）は０．３５以下であることが好ましい。この「Ａ−Ｂ」は、上記赤外線波長域における「放射率の変化幅」を表すもので、「Ａ−Ｂ≦０．３５」とは、上記赤外線波長域のいずれにおいても、安定して高い放射特性を発揮することを示している。従って、上記要件を満足するものは、例えば、放出される赤外線の波長が異なる部品を種々搭載した電子機器等の用途への適用も可能となる等、電子機器部材用への用途の拡大が期待されるものである。具体的には、上記の如く測定した任意の放射率を測定し、当該波長域における分光放射率の最大値（Ａ）と最小値（Ｂ）との差（Ａ−Ｂ）を「放射率の変化幅」として算出する。上記「Ａ−Ｂ」の値は、小さければ小さい程、安定した放熱特性を得ることができ、より好ましくは０．３以下、更により好ましくは０．２５以下である。
【０１１７】
次に、上記第二の塗装体を得る為の具体的構成について説明する。上記塗装体は、金属板の表裏面に、放熱性を有する放熱塗膜が１μｍ超の厚さで被覆されたものであって、当該放熱塗膜は、下記（II-1）〜（II-2）の態様を包含するものである。
【０１１８】
（II-1）放熱塗膜のうち少なくとも表面は、黒色添加剤として少なくともカーボンブラックを含有する黒色塗膜が被覆されているもの
カーボンブラックは、優れた放熱性を有する黒色添加剤であり、本発明では所望の放熱特性を得る為に、放熱塗膜のうち少なくとも一方が、少なくともカーボンブラックを含有する黒色塗膜で構成されていることが推奨される。
【０１１９】
従って、上記黒色塗膜には、カーボンブラックのみ含有されていても良いが、その他の黒色添加剤を併用しても良く、例えばＦｅ，Ｃｏ，Ｎｉ，Ｃｕ，Ｍｎ，Ｍｏ,Ａｇ，Ｓｎ等の酸化物、硫化物、カーバイドや黒色の金属微粉等を使用することができる。但し、所望の放熱性を確保する為には、黒色添加剤中、カーボンブラックの占める比率を１０質量％以上（好ましくは３０質量％以上、より好ましくは５０質量％以上）に制御することが推奨される。カーボンブラックは、他の代表的な黒色添加剤（酸化物系の添加剤等）に比べて比重が小さい為、質量比率で換算した場合は、少ない比率でも充分所望の放熱効果が発揮されることになる。最も好ましいのは、黒色添加剤がカーボンブラックのみで構成される黒色塗膜である。
【０１２０】
本発明において所望の放熱特性を発揮させる為には、特に、黒色塗膜に含まれる黒色添加剤の含有量と、黒色塗膜の膜厚を適切に制御することが必要である。尚、本発明では、上記黒色塗膜に、光輝顔料等を有する樹脂塗膜が被覆されており、当該光輝顔料等として、例えば放熱性の高い酸化チタン含有顔料を使用する場合は、当該樹脂塗膜によっても或る程度の放熱特性が得られることから、最終的には、黒色塗膜の構成と、樹脂塗膜の構成によって、所望の放熱特性を得る為の条件を決定すれば良いことになる。尚、本項（II-1）では、黒色塗膜のみによって所望の放熱特性を得る為の態様について説明することにし、次項（II-2）において、黒色塗膜等と、樹脂塗膜の組合わせによって所望の放熱特性を得る為の構成を説明することにする。
【０１２１】
このうち黒色添加剤の含有量は、３〜２０質量％とすることが好ましい。その下限は、優れた放熱特性を得ると同時に、塗装体自体の特性（塗装性、外観等）を確保する為に定められたもので、３質量％未満では所望の特性が得られない。好ましい下限は順に４質量％、５質量％、７質量％、８質量％、１０質量％である。
【０１２２】
一方、黒色添加剤の上限は放熱特性との関係では特に制限されないが、２０質量％以上になると塗装性が悪くなり、塗布むら（塗装ムラ）が生じて外観不良が発生する。従って、塗装性等を考慮した好ましい上限は順に、２０質量％、１５質量％、１３質量％、１１質量％である。尚、本発明では、放熱塗膜のみ被覆された金属板とは異なり、黒色添加剤の添加量の上限を２０％まで広げることができる（放熱塗膜のみ被覆された金属板の場合は概ね１５質量％）。前述した通り、本発明の塗装体は、放熱塗膜の上に所定の樹脂塗膜が被覆されており、当該樹脂塗膜の形成により外観不良（塗装ムラ）が軽減される為である。
【０１２３】
ここで、黒色塗膜中のカーボンブラックの添加量は、以下の方法により、測定することができる。
【０１２４】
まず、被験体（分析サンプル）に溶媒を加えて加温し、被験体中の有機物を分解する。使用する溶媒の種類は、ベース系樹脂の種類によっても異なり、各樹脂の溶解度に応じて、適宜、適切な溶媒を使用すれば良いが、例えば、ベース樹脂としてポリエステル系樹脂やウレタン系樹脂を用いる場合は、水酸化ナトリウム−メタノール溶液を添加した容器（ナス型フラスコ等）に被験体を加え、この容器を７０℃のウオーターバスで加温し、被験体中の有機物を分解すれば良い。
【０１２５】
次いで、この有機物をガラスフィルター（孔径０．２μｍ）で濾別し、得られた残渣中の炭素を、燃焼赤外線吸収法により定量し、塗膜中のカーボンブラック濃度を算出する。
【０１２６】
更に、上記黒色添加剤の平均粒径は５〜１００ｎｍに制御することが好ましい。上記添加剤の平均粒径が５ｎｍ未満では、所望の放熱特性が得られない他、塗料の安定性が悪く、塗装外観に劣る。一方、平均粒径が１００ｎｍを超えると放熱特性が低下するのみならず、塗装後外観が不均一となってしまう。好ましくは１０ｎｍ以上、９０ｎｍ以下；より好ましくは１５ｎｍ以上、８０ｎｍ以下である。尚、放熱特性に加え、塗膜安定性、塗装後外観均一性等を総合的に勘案すれば、黒色添加剤の最適平均粒径は概ね２０〜６０ｎｍ（好ましくは４０ｎｍ以下）とすることが推奨される。尚、上記黒色添加剤の平均粒径の定義、及びその測定方法は、前述した通りである。
【０１２７】
次に黒色塗膜の膜厚（下限）は、０．５μｍとする。この下限は、優れた放熱特性を得る為に耐定められたもので、上記膜厚が０．５μｍ未満では、黒色添加剤を多く添加しても所望の放熱特性が得られない。好ましい下限は順に、１μｍ、３μｍ、５μｍ、７μｍ、１０μｍである。
【０１２８】
尚、その上限は、放熱特性との関係では特に制限されないが、本発明塗装体は特に電子機器部品への適用を意図しており、当該用途との関係上、加工性の向上も要求されること；特に曲げ加工時における塗膜のクラックや剥離等の発生防止等を考慮すると、５０μｍ以下（より好ましい順に、４５μｍ以下、４０μｍ以下、３５μｍ以下、３０μｍ以下）に制御することが推奨される。
【０１２９】
更に、良好な加工性を備えると共に、優れた導電性も確保する為には、１２μｍ以下（より好ましい順に１１μｍ以下、更により好ましくは１０μｍ以下）に制御することが推奨される。
【０１３０】
上述した黒色添加剤の含有量は、黒色塗膜の膜厚との関係で適切に制御することが必要であり、基本的には、「黒色塗膜の膜厚が薄い場合には、黒色添加剤の含有量を多くしなければならない（即ち、単位厚さ当たりの黒色添加剤の含有量は大きくなる）が、黒色塗膜の膜厚が厚い場合には、黒色添加剤の含有量は少なくても良い（即ち、単位厚さ当たりの黒色添加剤の含有量は小さくなる）」という関係にある。
【０１３１】
具体的には例えば黒色塗膜の膜厚が薄い（例えば３〜１０μｍ）場合には、黒色添加剤の含有量を５〜１５質量％（好ましくは８質量％以上、１４質量％以下）に制御することが好ましく、一方、黒色塗膜の膜厚が厚い（例えば１０〜３０μｍ）場合には、黒色添加剤の含有量を１〜１０質量％（好ましくは２質量％以上、８質量％以下）に制御することが好ましい。
【０１３２】
以上、所望の放熱特性を得る為に必要な黒色塗膜の構成要件（黒色添加剤の含有量、及び黒色塗膜の膜厚）について説明した。
【０１３３】
尚、上記黒色塗膜中に添加される樹脂（放熱塗膜を形成するベース樹脂）の種類は、放熱特性の観点からは特に限定されず、アクリル系樹脂、ウレタン系樹脂、ポリオレフィン系樹脂、ポリエステル系樹脂、フッ素系樹脂、シリコン系樹脂、およびそれらの混合または変性した樹脂等を適宜使用することができる。但し、本発明塗装体は電子機器の筺体として使用される為、放熱性に加え、耐食性、加工性の向上も要求されることを考慮すると、上記ベース樹脂は、非親水性樹脂［具体的には、水との接触角が３０°以上（より好ましくは５０°以上、更により好ましくは７０°以上）を満足するもの］であることが好ましい。この様な非親水性特性を満足する樹脂は、混合度合や変性の程度等によっても変化し得るが、例えばポリエステル系樹脂、ポリオレフィン系樹脂、フッ素系樹脂、シリコン系樹脂、およびそれらの混合または変性した樹脂等の使用が好ましく、なかでもポリエステル系樹脂若しくは変性したポリエステル系樹脂（エポキシ変性ポリエステル系樹脂、フェノール誘導体を骨格に導入したポリエステル系樹脂等の熱硬化性ポリエステル系樹脂または不飽和ポリエステル系樹脂）の使用が推奨される。
【０１３４】
更に上記黒色塗膜には、本発明の作用を損なわない範囲で、シリカ等の顔料も添加しても良い。或いは、黒色添加剤以外の他の放熱性を有する添加剤（例えばＴｉＯ2、セラミックス、酸化鉄、酸化アルミニウム、硫酸バリウム、酸化ケイ素等を１種または２種以上の少なくとも一種）も、本発明の作用を損なわない範囲で、添加することができる。
【０１３５】
また、上記塗膜には、架橋剤を添加することができる。本発明に用いられる架橋剤としては、例えばメラミン系化合物やイソシアネート系化合物等が挙げられ、これらを１種または２種以上、０．５〜２０質量％の範囲で添加することが推奨される。
【０１３６】
（II-2）白色顔料及び／又は光輝顔料として、放熱性を有する酸化チタンを含有する場合は、該放熱塗膜のうち少なくとも一方は、黒色添加剤として少なくともカーボンブラックを含有する黒色塗膜が被覆されているか、または金属板を黒色処理したもの
この項では、特に樹脂塗膜中に、放熱性を有する光輝顔料（少なくとも酸化チタン、若しくは酸化チタンで被覆された顔料を含有する）を含有する場合における、黒色金属板の態様について説明する。前述した通り、樹脂塗膜中に、放熱性の高い酸化チタン系顔料を含有する場合は、当該樹脂塗膜自体によっても若干の放熱特性が確保されることから、黒色金属板の態様は、前述した（II-1）とは異なり、必ずしも放熱性に極めて優れたカーボンブラックを含む黒色塗膜とする必要はなく、他の黒色添加剤を含む黒色添加剤であっても良いし、或いは、黒色下地処理された金属板も使用することができる。代表的な黒色下地処理金属板であるＺｎ−Ｎｉめっき鋼板の放射率は概ね０．５〜０．６であり、当該黒色下地処理金属板のみによって所望の放熱特性を得ることはできないが、樹脂塗膜中に、放熱性の高い酸化チタンやパール顔料が合計で約１〜２５質量％含まれている場合には、最終的に得られる樹脂塗装金属板の放射率は、本発明で規定する放射率を満足し得、所望の放熱特性が得られることになる。
【０１３７】
ここで、「黒色下地処理された金属板」の放射率は、当該下地処理皮膜の皮膜付着量等によって決定されることから、当該皮膜付着量を制御して高い放射率を確保する為に、電解処理の電流密度や通電量等を適切に制御することが推奨される。
【０１３８】
或いは、上記黒色下地処理された金属板には、更に、黒色添加剤（好ましくはカーボンブラック）を含有する黒色塗膜が被覆されていても良く、これにより、放熱特性を一層高めることができる。また、上記態様には、金属板の両面が、黒色下地処理されていても良く、その片面または両面に、上記黒色塗膜が被覆されているものも本発明の範囲内に包含される。
【０１３９】
（III）耐疵付き性、耐指紋性、放熱性及び自己冷却性に優れた樹脂塗装金属板（第三の塗装体）について
上記第三の塗装体は、前述した第一の塗装体において、金属板の表裏面に塗膜が１μｍ超の厚さで被覆されたものであり、
（III-1）このうち表面の塗膜は、黒色添加剤として、少なくともカーボンブラックを含有しており、このうち少なくとも表面は、放熱性の黒色塗膜が被覆されているか、または
（III-2）白色顔料及び／又は光輝顔料として、放熱性を有する酸化チタンを含有する場合は、金属板の少なくとも表面は、放熱性の黒色塗膜が被覆されているか、または金属板を黒色処理したものであり、
該樹脂塗装金属体を１００℃に加熱したときの赤外線（波長：４．５〜１５．４μｍ）の積分放射率が、下式（２）及び下式（３）を満足することにより、放熱性及び自己冷却性が高められたところに特徴がある。
【０１４０】
ｂ≦０．９（ａ−０．０５）                  …  式（２）
（ａ−０．０５）×（ｂ−０．０５）≧０．０８…  式（３）
ａ：表面の樹脂塗装金属板の赤外線積分放射率
ｂ：裏面の樹脂塗装金属板の赤外線積分放射率
即ち、上記第三の塗装体では、当該塗装体を構成する樹脂塗膜及Ｌ値については上記第一の塗装体と同じである（従って、その説明は省略する）が、黒色金属板に関し、金属板の表面及び裏面［第三の塗装体でも、当該塗装体から見て外気側を「表面」、当該塗装体の内側を「裏面」と呼ぶ］に、任意の赤外線波長域（波長：４．５〜１５．４μｍ）における積分放射率（以下、単に「赤外線積分放射率」若しくは「赤外線放射率」と略記する場合がある）に、放熱性を有する放熱塗膜が被覆された構成［具体的には前述の（III-1）または（III-2）］を採用することにより、優れた放熱性及び自己冷却性を確保したところに技術的意義がある。この様な第三の塗装体は、塗装体自体の温度上昇が抑えられるので、当該塗装体を電子機器の筺体として使用したとき、電子機器稼動時に、取扱者が触れたとしても「熱くない」と感じる等、取扱者側から見て安全な電子機器を提供することができる。しかも上記塗装体は、良好な放熱性も兼ね備えているので、これらの両特性を兼ね備えた電子機器部材は、更なる用途の拡大をもたらす点で非常に有用である。
【０１４１】
まず、自己冷却性の指標について説明する。
【０１４２】
式（２）：ｂ≦０．９（ａ−０．０５）
式中、ａ及びｂの意味、並びに赤外線積分放射率の測定方法は、
前述した（II）に記載した通りである。
【０１４３】
上式（２）は、裏面の赤外線放射率に比べ、表面の赤外線放射率を高くし、塗装体に吸収された熱を外気側へ移動させる放熱効果を示す指標として定めたものであり、塗装体自体の温度上昇を抑制する「自己冷却性」の指標として有用である。上式は、「金属板の裏面（電子機器内部側）に比べ、金属板の表面（外気側）の赤外線放射率を高くした塗膜を施すことにより、塗装体自体の温度上昇を抑制しよう」という思想のもと、所望の自己冷却性（後記するΔＴ２で０．５℃以上）を確保できる表面・裏面の赤外線放射率の関係式を特定したものである。
【０１４４】
塗装体を電子機器の筺体に使用する場合、筺体内部面（裏面）の赤外線放射率を高めると、電子機器内熱源から放出される赤外線吸収量が増加し、塗装体自体の温度は上昇してしまう。一方、筺体外部面（表面）の放射率を高めれば、塗装体から外気に向けて放出する赤外線放出量が増加し、塗装体の温度も低下する。本発明は、この様な知見に基づき、種々の実験を重ねて上式を定めたものであり、本発明によれば、金属板の裏面側で吸収（放射）される熱量よりも、金属板の表面側から放射される熱量が大きくなるので、塗装体自体の温度上昇を効率よく抑えることが可能になる。
【０１４５】
この様に金属板の表面と裏面に放熱特性の異なる塗膜を設け、放熱特性の水準を或る程度維持しつつ、しかも塗装体の温度上昇をも抑制させた塗装体は従来知られておらず、新規であると考える。
【０１４６】
従って、上記第三の塗装体では、ａとｂの赤外線放射率の差が大きい程、優れた自己冷却性が得られる。具体的には、上式（２）を変形した式（０．９ａ−ｂ≧０．０４５）中、左辺（０．９ａ−ｂ）の計算値をＱ値としたとき、このＱ値が大きい程好ましく、好ましい順に、０．１３以上、０，２４以上、０．３５以上、０．４７以上である。
【０１４７】
式（３）：（ａ−０．０５）×（ｂ−０．０５）≧０．０８
上式（３）は、第三の塗装体における放熱特性の指標を、表裏面の赤外線積分放射率の積によって特定したもので、左辺［（ａ−０．０５）×（ｂ−０．０５）］の計算値Ｒ値が大きい程、放熱特性に優れていることを示す。
【０１４８】
上記第三の塗装体における放熱特性のレベル（後記するΔＴ１に換算するとΔＴ１≧１．５℃）は、第二の塗装体のレベル（後記するΔＴ１≧２．６℃）に比べ、許容範囲が広い。これは、第三の塗装体では自己冷却性の向上を主な解決課題として掲げており、当該課題を達成する限りにおいては、放熱特性のレベルは、第二の塗装体に比べて若干低い態様をも包含し得るという知見に基づき、定めたものである。
【０１４９】
次に、上記第三の塗装体を得る為の具体的構成について説明する。所望の自己冷却性を確保する為には、裏面に比べ、表面の赤外線放射率を高くして上式（２）を満足することが必要であり、且つ、放熱特性は、少なくとも上式（３）を満足することが必要である。この様に第三の塗装体では、表面・裏面に要求される放熱特性のレベルが異なる為、以下、場合を分けて説明する。
【０１５０】
まず、上記第三の塗装体において、黒色金属板の少なくとも表面は、下記（III-1）〜（III-2）の態様を包含するものである。
【０１５１】
（III-1）金属板の少なくとも表面は、放熱性の黒色塗膜が被覆されているもの
上記放熱塗膜は、黒色添加剤を含有する黒色塗膜であり、所定の放熱特性が得られる様、種々の放射率を有する黒色添加剤を添加することができる。従って、放射率の向上という観点からすれば、前述した（II-1）に記載の「黒色添加剤として少なくともカーボンブラックを含有する黒色塗膜が被覆されているもの」をそのまま採用することができるが、これに限定されず、カーボンブラック以外の放熱性を有する黒色添加剤を添加しても良い。尚、黒色添加剤の種類、その含有量及び黒色塗膜の膜厚は、前述した（II-1）に記載した通りである。
【０１５２】
（III-2）白色顔料及び／又は光輝顔料として、放熱性を有する酸化チタンを含有する場合は、金属板の少なくとも表面は、放熱性の黒色塗膜が被覆されているか、または金属板を黒色処理したもの
この態様については、前述した（II-2）に記載した通りである。
【０１５３】
次に、上記第三の塗装体における「裏面の塗膜」について説明する。前述した「表面の塗膜」は、優れた自己冷却性を確保する為に放熱塗膜とする必要があるが、「裏面の塗膜」は、第三の塗装体で掲げる所望の特性が得られる限り、必ずしも放熱塗膜とする必要はない。即ち、上記第三の塗装体には、金属板の裏面に塗膜が施されていない「片面塗装鋼板」は包含されない（塗膜なし原板の赤外線放射率は概ね０．０４で、所望の自己冷却性は得られない）が、上式（２）を満足する限りにおいて、任意の塗膜を採用することができる。
【０１５４】
具体的には、前述した黒色金属板において、表面塗膜の放射率に応じて、適宜、添加量及び塗膜厚を適切に調整して裏面の塗膜を形成することができる。尚、黒色添加剤を用いて裏面の塗膜を形成する場合、裏面が放熱性を殆ど有しない場合であっても、表面塗膜の赤外線放射率さえ、適切に制御すれば、所望の自己冷却性を確保することができる。
【０１５５】
或いは、上記の添加剤を全く添加せず、塗膜厚を所定範囲（約２．５μｍ以上）に制御した塗膜も採用することができる。塗膜中に含まれる樹脂のみによっても、或る程度の放熱特性が得られるからである。
【０１５６】
具体的には、例えば塗膜形成樹脂として非親水性のポリエステル系樹脂を使用する場合は、塗膜厚を概ね、２．５μｍ以上に調整すれば良い。
【０１５７】
以上、本発明に係る第三の塗装体において、表面・裏面の塗膜を形成する黒色添加剤等について、その基本構成を説明した。その他、上記塗膜において、使用する黒色添加剤の種類や平均粒径；塗膜中に添加される樹脂や添加剤の種類等は、前述した第二の塗装体で説明した通りである。
【０１５８】
次に、本発明の塗装体を製造する方法について説明する。本発明の塗装体は、上記成分を含む塗料を、公知の塗装方法で金属板の表面に塗布し、乾燥させて製造することができる。塗装方法は特に限定されないが、例えば表面を清浄化して、必要に応じて塗装前処理（例えばリン酸塩処理、クロメート処理など）を施した長尺金属帯表面に、ロールコーター法、スプレー法、カーテンフローコーター法などを用いて塗料を塗工し、熱風乾燥炉を通過させて乾燥させる方法などが挙げられる。被膜厚さの均一性や処理コスト、塗装効率などを総合的に勘案して実用上好ましいのは、ロールコーター法である。
【０１５９】
尚、金属板として樹脂塗装金属板を使用する場合には、樹脂被膜との密着性または耐食性の向上目的で、塗装前処理としてリン酸塩処理またはクロメート処理を施しても構わない。但し、クロメート処理材については、樹脂塗装体使用中のクロム溶出性の観点から、クロメート処理時のＣｒ付着量を３５ｍｇ／ｍ2以下に抑制することが好ましい。この範囲であれば、下地クロメート処理層からのクロム溶出を抑えることが可能だからである。また、従来のクロメート処理材は必要に応じて設けられる上塗り塗装の耐水密着性が、６価クロムの溶出に伴って、湿潤環境下において低下する傾向にあるが、上記金属板では溶出が抑制されるため、上塗り被膜の耐水密着性が悪化することはない。
【０１６０】
或いは、前述したクロムフリーの下地処理を、ロールコーター法、スプレー法、浸漬処理法等により施せば、ノンクロメートタイプの塗装体を得ることができる。
【０１６１】
更に本発明には、閉じられた空間に発熱体を内蔵する電子機器部品であって、該電子機器部品は、その外壁の全部または一部が上記電子機器部材用塗装体で構成されている電子機器部品も包含される。上記電子機器部品としては、ＣＤ、ＬＤ、ＤＶＤ、ＣＤ−ＲＯＭ、ＣＤ−ＲＡＭ、ＰＤＰ、ＬＣＤ等の情報記録製品；パソコン、カーナビ、カーＡＶ等の電気・電子・通信関連製品；プロジェクター、テレビ、ビデオ、ゲーム機等のＡＶ機器；コピー機、プリンター等の複写機；エアコン室外機等の電源ボックスカバー、制御ボックスカバー、自動販売機、冷蔵庫等が挙げられる。
【０１６２】
以下実施例によって本発明をさらに詳述するが、下記実施例は本発明を制限するものではなく、本発明の趣旨を逸脱しない範囲で変更実施することはすべて本願発明に含まれる。
【実施例】
【０１６３】
実施例１：第一の塗装体における耐疵付き性、耐指紋性、及び導電性の評価
本実施例では、本発明に係る第一の塗装体における耐疵付き性及び耐指紋性について評価した。具体的には以下に説明する通り、２種類の黒色金属板（表面のみ黒色塗膜を施したＮｏ．１〜３２／金属板の表裏面を黒色下地処理したＮｏ．３３）を作製し、その表面に、表１に示す種々の顔料を添加した塗料（ベース樹脂としてポリエステル樹脂を用い、架橋剤としてメラミン樹脂を使用）を塗布し、焼付け・乾燥してＮｏ．１〜３３の各供試材（１２０×１５０ｍｍ）を作製した。
【０１６４】
尚、上記供試材のうち、Ｎｏ．７を除く供試材には、表１に示す通り、黒色塗膜若しくは樹脂塗膜に、導電性フィラーとして鱗片状Ｎｉ（厚さ１μｍ、大きさ１５〜２０μｍ）を所定量添加した。
【０１６５】
［Ｎｏ．１〜３２の黒色金属板］
電気亜鉛めっき鋼板（板厚０．６ｍｍ）を原板として、その表面に、表１に示す所定量のカーボンブラック（平均粒径２５ｎｍ）を添加した塗料（ベース樹脂としてポリエステル樹脂を用い、架橋剤としてメラミン樹脂を使用）を塗布し、Ｎｏ．１〜３２の黒色金属板（１２０×１５０ｍｍ）を作製した。
【０１６６】
［Ｎｏ．３３の黒色金属板］
以下に示す処理条件にて、Ｚｎ−Ｎｉ合金めっき鋼板（めっき付着量２０ｇ／ｍ2、Ｎｉ含有率約１２％）を陽極電解処理し、表裏面を黒色処理してＮｏ．３３の黒色金属板（１２０×１５０ｍｍ）を作製した。
【０１６７】
処理液：ＮａＣｌＯ3５０ｇ／Ｌ、Ｎａ2ＳＯ4１００ｇ／Ｌ、
ｐＨ１．５、５０℃
陽極電解処理条件：７５Ａ／ｄｍ2、１５０Ｃ／ｄｍ2
上記各供試材について、下記評価基準にて耐疵付き性、耐指紋性、及び導電性を評価した。
【０１６８】
［耐疵付き性］
図３に、本実施例で行なった耐疵付き性試験の概略図を示す。まず、上記供試材を５０×１００ｍｍにカットし、その表面（樹脂塗膜が施されている側）における耐疵付き性試験を調べる目的で、サンドペーパー（＃２４００、２０×２０ｍｍ）に５００ｇのおもり（直径５０ｍｍの円柱）をかけた状態にて、供試材の長さ方向（１００ｍｍ）にわたって合計５０往復摺動した後、摺動部の外観変化（疵）を下記基準で目視評価した。本発明の第一の塗装体では、◎、●及び○の供試材を「本発明例」と評価している。
【０１６９】
◎：疵が殆ど目立たない
●：疵が目立ち難い
○：疵がやや目立つ
×：疵が目立つ
尚、上記の試験方法は、前述した特許文献１（クリヤー塗膜の形成により、耐疵付き性等を高めたもの）や先願（特願２００２−２１７１４５）で実施した耐疵付き性試験に比べ、鋼板のエッジ等に発生した疵そのものも評価している点で、より過酷な条件下における耐疵付き性を評価したものである。
【０１７０】
［耐指紋性評価］
ワセリンを手に十分なじませてから各供試材に指紋を付け、指紋の目立ち易さを下記基準にて目視評価した。本発明の第一の塗装体では、◎、●及び○の供試材を「本発明例」と評価している。
【０１７１】
◎：指紋が殆ど目立たない
●：指紋が僅かに目立つ
○：指紋が若干目立つ
×：指紋が目立つ
［導電性］
各供試材に三菱化学製２探針プローブ（ＭＣＰ−ＴＰ０１）を押し当て、１５秒後の電気抵抗（Ω）を、三菱化学製「ロレスタＥＰ」の導電性測定装置により測定する。この測定を合計１０回行い、下記基準にて評価した。本実施例では、◎及び○の供試材を「導電性に優れる」と評価している。
【０１７２】
◎：１０回中９回以上が０．１ｍΩ以下と測定
○：１０回中７〜８回が０．１ｍΩ以下と測定
△：１０回中５〜６回が０．１ｍΩ以下と測定
×：１０回中４回以下が０．１ｍΩ以下と測定
得られた結果を表１に併記する。
【０１７３】
【表１】
2005238769.tif 000004
【０１７４】
表１に示す通り、樹脂塗膜に含まれる白色顔料／光輝顔料の添加量及び膜厚が本発明の要件を満足する塗装体（Ｎｏ．１〜３、６〜７、９〜１５、１７〜２０、２２〜２７、２９〜３０、及び３３）はいずれも、顔料の種類にかかわらず、耐疵付き性及び耐指紋性の双方に優れている。
【０１７５】
尚、これらの塗装体（Ｎｏ.７を除く）はいずれも、黒色塗膜及び樹脂塗膜に、導電性フィラーとしてＮｉを含有しており、Ｎｏ.１５及び２２を除き、導電性に優れている。但し、Ｎｏ.１５は、黒色塗膜と樹脂塗膜の膜厚合計が厚い為、Ｎｏ.２２は、黒色塗膜の膜厚が１５μｍと厚い為、いずれも導電性が低下している。
【０１７６】
尚、Ｎｏ．７は、Ｎｉを添加しない例であり、耐疵付き性及び耐指紋性は良好であるが、導電性に劣っている。
【０１７７】
一方、樹脂塗膜に含まれる白色顔料／光輝顔料の添加量及び膜厚が本発明の要件を満足しない下記塗装体は夫々、以下の不具合を有している。
【０１７８】
まず、Ｎｏ．４は、顔料を添加していないので耐疵付き性及び耐指紋性に劣っている。
【０１７９】
Ｎｏ．５は、顔料の添加量が０．５％と少なく、耐疵付き性及び耐指紋性が低下している。
【０１８０】
Ｎｏ．８／１６は、樹脂塗膜の膜厚が薄い／厚い例であり、耐疵付き性及び耐指紋性に劣っている。尚、Ｎｏ．１６は、黒色塗膜と樹脂塗膜の合計膜厚が大きい為、導電性も低下した。また、Ｎｏ．１６についてのみ、JIS K 5400に準拠した密着曲げ試験を行なったところ、塗膜のクラックが非常に多く発生し、曲げ加工性も著しく低下した（表には示さず）。
【０１８１】
また、Ｎｏ.２１及び２８は、樹脂塗膜の膜厚は本発明の範囲を満足するが顔料の添加量が多い為、耐疵付き性及び耐指紋性の双方に劣っている。
【０１８２】
Ｎｏ.３１は樹脂塗膜を被覆しなかった例、Ｎｏ.３２は樹脂塗膜に顔料を添加しなかった例であり、いずれも耐疵付き性及び耐指紋性の双方に劣っている。
【０１８３】
実施例２：第二の塗装体おける放熱性、自己冷却性及び導電性の評価
実施例１のＮｏ．１〜２９の塗装体において、その裏面に、実施例１と同様にして表２に示す黒色塗膜（全てＮｉを添加）を被覆して各種塗装体を作製した。このうちＮｏ.２９は、実施例１に記載の方法によって両面が黒色下地処理されているが、本実施例では更にその裏面に、表２に示す黒色塗膜を被覆している。
【０１８４】
更に実施例１のＮｏ．９において、裏面に被覆する黒色塗膜の構成（Ｎｉの添加なし）を種々変化させた表３の塗装体を同様に作製した（表３のＮｏ．７は、裏面が無塗装の例である）。
【０１８５】
この様にして得られた各供試材について、実施例１と同様にして裏面の導電性を評価すると共に、表面・裏面の放熱特性を調べる目的で、下記方法により、ΔＴ１で示される放熱性［Ｎｏ．１〜２９の各供試材を用いたときの温度と、無塗装原板を用いたときの温度の差］を測定すると共に、前述した方法に基づいて表面・裏面の赤外線（波長：４．５〜１５．４μｍ）の積分放射率を測定した。
【０１８６】
尚、上記塗装体における耐疵付き性及び耐指紋性は、実施例１の表１に示す通りであり、説明を省略する。
【０１８７】
［ΔＴ１の測定（放熱特性の評価）］
ΔＴ１は、金属板（黒色塗膜が被覆されていない／黒色下地処理されていない裸ままの原板）を用いた場合に比べ、本発明塗装体を用いた場合には、如何に電子機器の内部温度を低減できるかという指標を定めたものであり、本発明では、ΔＴ１を測定する装置として、特に、図４に示す独自の放熱性評価装置を用いた。図４の装置は、電子機器等の用途で想定される雰囲気温度（電子機器部材の種類等によって雰囲気温度は異なるが、概ね５０〜７０℃、最高で１００℃程度）の放熱特性を評価し得る装置として極めて有用であり、これにより、電子機器用途を模擬した実用レベルでの放熱効果を正しく評価することが可能となる。
【０１８８】
具体的には図４は、内部空間が１００ｍｍ（縦）×１３０ｍｍ（横）×１００ｍｍ（高さ）である直方体の装置である。図４中、１は供試材（被験体、測定面積は１００×１３０ｍｍ）、２は断熱材、３は発熱体［底面積は１３００ｍｍ2、当該発熱体面積内で引ける最も長い直線の長さ（図４では、対角線の長さ）は１６４ｍｍ］、５は測温装置である。
【０１８９】
このうち発熱体３には、シリコンラバーヒーターを用い、その上にアルミ板（赤外線放射率は０．１以下）を密着したものを使用する。また、図４のＴ１位置［内部空間の中央部（発熱体３から５０ｍｍ上方）］に、測温装置５として熱電対を固定する。尚、発熱体からの熱輻射の影響を排除する目的で、熱電対の下部をカバーしておく。また、断熱材２は、その種類や使用態様等によって箱内雰囲気温度が変化する（放熱性にも影響する）為、赤外線放射率が０．０３〜０．０６の金属板［例えば電気亜鉛めっき鋼板（ＪＩＳ  ＳＥＣＣ等）］を用い、後記する方法によってＴ１位置の雰囲気温度（絶対値温度）が約７３〜７４℃の範囲になる様、断熱材の張り方等を調整する。その他、放熱性に影響を及ぼす因子（例えば供試材の固定法等）についても、同様にＴ１位置の雰囲気温度（絶対値温度）が約７３〜７４℃の範囲になる様に調整する。
【０１９０】
次に上記装置を用いて放熱特性（ΔＴ１）を評価する方法について説明する。
【０１９１】
測定に当たっては、外気条件（風等）によるデータのバラツキをなくす目的で、測定条件を、温度：２３℃、相対湿度：６０％に制御しておく。
【０１９２】
まず、各供試材１を設置し、電源を入れてホットプレート３を１４０℃にまで加温する。ホットプレートの温度が安定して１４０℃となり、Ｔ１位置の温度が６０℃以上になっていることを確認した後、一旦、供試材を取外す。箱内温度が５０℃まで下がった時点で、再び供試材を設置し、設置してから９０分後の箱内温度を夫々測定する。次に、上記供試材を用いたときの温度と、塗膜を施さない無塗装原板を用いたときの温度の差（ΔＴ１）を算出する。
【０１９３】
尚、ΔＴ１は、各供試材につき５回ずつ測定し、そのうち上限、下限を除いた３点のデータの平均値を、本発明におけるΔＴ１と定めた。
【０１９４】
この様にして算出されたΔＴ１は大きい程、放熱特性に優れていることを示しており、本実施例では、下記基準で相対評価した。尚、本発明に係る第二の塗装体では、◎及び●の塗装体を、「当該塗装体における優れた放熱性を発揮するもの」として評価している。
【０１９５】
◎：３．５≦ΔＴ１
●：２．７≦ΔＴ１＜３．５
○：１．５≦ΔＴ１＜２．７
△：１．０≦ΔＴ１＜１．５
×：ΔＴ＜１．０
これらの結果を表２及び表３に示す。
【０１９６】
【表２】
2005238769.tif 000005
【０１９７】
【表３】
2005238769.tif 000006
【０１９８】
表２のＮｏ．１〜２９、及び表３のＮｏ．２〜６はいずれも、黒色塗膜の構成が本発明の要件を満たしている為、表面・裏面の赤外線放射率、ΔＴ１共に良好であり、放熱特性に優れている。また、表２のＮｏ.１〜２９の裏面には、導電性フィラーとしてＮｉを添加している為、裏面導電性も高められている。
【０１９９】
これに対し、表３のＮｏ．１は、カーボンブラックの添加量が１質量％と少ない為、裏面の放射率が低く、放熱特性に劣っている。
【０２００】
また、表３のＮｏ．７は、裏面に塗装を施さない片面塗装体であり、所望の放熱特性が得られない。
【０２０１】
実施例３：第三における放熱性、自己冷却性、及び導電性の評価
実施例２中、表３のＮｏ．１〜７の塗装体における自己冷却性（ΔＴ２）を以下の要領で測定した。
【０２０２】
［ΔＴ２の測定（自己冷却性の評価）］
ΔＴ２（＝Ｔ２B−Ｔ２A）は、金属板（塗膜が被覆されていない裸ままの原板）を用いた場合に比べ、本発明塗装体を用いた場合には、電子機器稼動時における塗装体自体の温度上昇を如何に抑えられるかという指標（自己冷却性）を定めたものであり、前述した図４に示す独自の放熱性評価装置を用いて算出した。
【０２０３】
式中、Ｔ２Aは、供試材として上記表３のＮｏ.１〜７を測定したときの塗装体温度を；Ｔ２Bは、供試材として塗膜が被覆されていない金属板を使用したときの温度を、夫々、意味する。ΔＴ２の測定は、各供試材につき５回ずつ行い、そのうち上限、下限を除いた３点のデータの平均値を、本発明におけるΔＴ２と定め、下記基準で相対評価した。
【０２０４】
尚、上記ΔＴ２は大きければ大きい程、自己冷却性に優れていることを意味しており、本発明に係る第三の塗装体では、◎及び○の塗装体を、「優れた自己冷却性を発揮するもの」として評価している。
【０２０５】
◎：１．５≦ΔＴ２
○：０．５≦ΔＴ２＜１．５
×：ΔＴ２＜０．５
尚、上記塗装体における表面及び裏面の放射率、並びにΔＴ１のデータは、前述した表３に示す通りであるが、本発明に係る第三の塗装体では、ΔＴ１が◎、●及び○の塗装体を、「当該塗装体における優れた放熱性を発揮するもの」として評価している。ちなみに前述した第二の塗装体では、ΔＴ１が◎及び●及の塗装体を、「当該塗装体における優れた放熱性を発揮するもの」と評価している。この様に放熱性（ΔＴ１）に関する評価基準が異なるのは、放熱性に関して言えば、第三の塗装体は第二の塗装体に比べると若干低い態様も包含しているからである。
【０２０６】
これらの結果を表４に示す。尚、表４中、表面及び裏面の放射率、並びに放熱性のデータは全て、表３の結果を転記したものである。
【０２０７】
【表４】
2005238769.tif 000007
【０２０８】
まず、表４のＮｏ．１、３、及び５はいずれも、Ｑ値及びＲ値が本発明の要件を満足しているので良好な放熱特性を維持しつつ、しかも、優れた自己冷却性を有している。
【０２０９】
これに対し、Ｎｏ．２、４、及び６は、Ｑ値が本発明の要件を満足せず、所望の自己冷却性が得られない。
【０２１０】
また、Ｎｏ．７は、裏面に塗装を施さない片面塗装体であり、Ｒ値が低い為、自己冷却性に劣っている。
【図面の簡単な説明】
【０２１１】
【図１】本発明に係る第二の塗装体における、放熱特性に優れた範囲を示すグラフである。
【図２】本発明に係る第三の塗装体における、自己冷却性と放熱特性の双方に優れた範囲を示すグラフである。
【図３】実施例１における耐疵付き性試験の概略図である。
【図４】ΔＴ１（放熱性）及びΔＴ２（自己冷却性）の測定に使用した装置の概略図である。
【符号の説明】
【０２１２】
１  供試材（被験体）
２  断熱材
３  発熱体
４  防護部材（カバー）
５  測温装置
【図１】
2005238769.tif 000008
【図２】
2005238769.tif 000009
【図３】
2005238769.tif 000010
【図４】
2005238769.tif 000011